(57)【要約】  固体撮像素子が備える撮像画素は、基板（１００）に形成された拡散領域である電荷蓄積部（１０２）と、基板上における電荷蓄積部の側方に形成されたゲート電極（１０３）と、電荷蓄積部の上に形成された絶縁膜（３００）と、該絶縁膜を貫通して電荷蓄積部と接続された、半導体からなるコンタクトプラグ（２００）とを有している。コンタクトプラグは、その下部が絶縁膜に埋め込まれ、且つその上部が絶縁膜から露出している。コンタクトプラグの上部の表面には、シリサイド（２１０）が形成されており、電荷蓄積部及びゲート電極には、シリサイドが形成されていない。
2013190759.tif 000002
【特許請求の範囲】
【請求項１】
基板上に複数の撮像画素が配列された撮像画素領域を有する固体撮像素子であって、
前記撮像画素は、
前記基板に形成された拡散領域と、
前記基板上における前記拡散領域の側方に形成された第１のゲート電極と、
前記拡散領域の上に形成された第１の絶縁膜と、
前記第１の絶縁膜を貫通して前記拡散領域と接続された、半導体からなる第１のコンタクトプラグとを有し、
前記第１のコンタクトプラグは、
その下部が前記第１の絶縁膜に埋め込まれ、且つその上部が前記第１の絶縁膜から露出しており、
前記第１のコンタクトプラグの上部の表面には、シリサイドが形成されており、
前記拡散領域及び前記第１のゲート電極には、シリサイドが形成されていない、固体撮像素子。  
【請求項２】
前記第１のコンタクトプラグの上部の周縁部は、前記第１の絶縁膜の上に乗り上げるように形成されている、請求項１に記載の固体撮像素子。
【請求項３】
前記撮像画素は、
前記ゲート電極の上に形成された第２の絶縁膜と、
前記第２の絶縁膜を貫通して前記第１のゲート電極と接続された第２のコンタクトプラグとを有し、
前記第２のコンタクトプラグは、
前記第１のコンタクトプラグを構成する前記半導体と同一の材料により形成され、
その下部は前記第２の絶縁膜に埋め込まれ、且つその上部は前記第２の絶縁膜から露出しており、
前記第２のコンタクトプラグの上部の表面には、シリサイドが形成されている、請求項１又は２に記載の固体撮像素子。
【請求項４】
前記第１の絶縁膜と前記第２の絶縁膜とは、同一組成の連続した絶縁膜である、請求項３に記載の固体撮像素子。
【請求項５】
前記拡散領域は、ｐＭＯＳトランジスタを構成する、請求項１〜４のいずれか１項に記載の固体撮像素子。
【請求項６】
前記半導体は、ボロンドープドポリシリコンである、請求項１〜５のいずれか１項に記載の固体撮像素子。
【請求項７】
前記第１のゲート電極の一方の側面に形成されたサイドウォールと、
前記第１のゲート電極の前記拡散領域側に位置する他方の側面から前記拡散領域の上に形成された第３の絶縁膜とをさらに備え、
前記第３の絶縁膜は、前記拡散領域の上においては前記拡散領域と前記第１の絶縁膜との間に形成され、
前記第１のコンタクトプラグは、前記第３の絶縁膜を貫通している、請求項１〜６のいずれか１項に記載の固体撮像素子。
【請求項８】
前記サイドウォールは、少なくとも２層の絶縁膜が積層された積層膜であり、
前記第３の絶縁膜は、前記積層膜を構成する複数の絶縁膜のうちの１つである、請求項７に記載の固体撮像素子。
【請求項９】
前記第１のコンタクトプラグの下部におけるコンタクト径は、前記第２のコンタクトプラグの下部におけるコンタクト径よりも小さい、請求項３又は４に記載の固体撮像素子。
【請求項１０】
前記第１のコンタクトプラグにおける下部の底面の中央部分は、前記拡散領域に形成された凹部に埋め込まれている、請求項１〜９のいずれか１項に記載の固体撮像素子。
【請求項１１】
前記基板上で且つ前記拡散領域を挟んで前記第１のゲート電極と反対側の領域に形成された第２のゲート電極と、
前記第１のコンタクトプラグの上に形成された導電性を有するコンタクトとをさらに備え、
前記第１のコンタクトプラグの上部における側端部の一部は、前記第１のゲート電極の上方又は前記第１のゲート電極の側方に形成されたサイドウォールの上方に位置し、
前記第１のコンタクトプラグの上部における側端部の他部は、前記第２のゲート電極の上方又は前記第２ゲート電極の側方に形成されたサイドウォールの上方に位置し、
前記第１のコンタクトプラグの上面における前記拡散領域の上側部分には凹部が形成されており、
前記コンタクトは、前記第１のコンタクトプラグの上面の前記凹部と接続されている、請求項１〜１０のいずれか１項に記載の固体撮像素子。
【請求項１２】
前記第１のコンタクトプラグと前記第２のコンタクトプラグとは、一体に形成されている、請求項３又は４に記載の固体撮像素子。
【請求項１３】
前記拡散領域に隣接する他の拡散領域と、
前記他の拡散領域の上に形成された前記第１の絶縁膜と、
前記第１の絶縁膜を貫通して前記他の拡散領域と接続された、半導体からなる第３のコンタクトプラグとを有し、
前記第３のコンタクトプラグは、
前記第１のコンタクトプラグを構成する前記半導体と同一の材料により形成され、
その下部は前記第１の絶縁膜に埋め込まれ、且つその上部が前記第１の絶縁膜から露出しており、
前記第３コンタクトプラグの上部の表面には、シリサイドが形成されており、
前記第１のコンタクトプラグと前記第３のコンタクトプラグとは、一体に形成されている、請求項１又は２に記載の固体撮像素子。
【請求項１４】
前記拡散領域は、電荷蓄積部であり、
前記電荷蓄積部の上方に形成された光電変換層をさらに備えている、請求項１〜４のいずれか１項に記載の固体撮像素子。
【請求項１５】
前記第１のコンタクトプラグの上に形成された導電性を有するコンタクトをさらに備え、
前記光電変換層は、前記第１のコンタクトプラグと前記コンタクトとを介して、前記電荷蓄積部と電気的に接続されている、請求項１４に記載の固体撮像素子。
【請求項１６】
基板上に複数の撮像画素が配列された撮像画素領域を有する固体撮像素子の製造方法であって、
前記基板上の前記撮像画素領域に、前記各撮像画素と対応して拡散領域を形成する工程と、
前記拡散領域の上に絶縁膜を形成する工程と、
前記絶縁膜に、前記拡散領域を露出する第１のホールを形成する工程と、
前記絶縁膜の上に、前記第１のホールを埋め込むように半導体膜を形成する工程と、
前記半導体膜から、前記第１のホールを埋め込み且つ前記絶縁膜から露出する第１のコンタクトプラグを形成する工程と、
前記絶縁膜から露出する前記第１のコンタクトプラグの表面にシリサイドを形成する工程とを備え、
前記第１のコンタクトプラグの上部の周縁部は、前記絶縁膜に乗り上げるように形成されており、
前記拡散領域には、シリサイドが形成されていない、固体撮像素子の製造方法。
【請求項１７】
前記絶縁膜を形成する工程よりも前に、
前記基板上における前記拡散領域の側方にゲート電極を形成する工程をさらに備え、
前記第１のホールを形成する工程は、前記ゲート電極を露出する第２のホールを形成する工程を含み、
前記第１のコンタクトプラグを形成する工程は、前記半導体膜から、前記第２のホールを埋め込み且つ前記絶縁膜から露出する第２のコンタクトプラグを形成する工程を含み、
前記シリサイドを形成する工程において、前記絶縁膜から露出する前記第２のコンタクトプラグの表面にも同時にシリサイドを形成し、
前記第２のコンタクトプラグの上部の周縁部は前記絶縁膜に乗り上げており、
前記ゲート電極には、シリサイドが形成されていない、請求項１６に記載の固体撮像素子の製造方法。
【請求項１８】
前記第１のコンタクトプラグを形成する工程において、前記絶縁膜における前記第１のコンタクトプラグを形成しない領域は、前記絶縁膜の厚さ方向に、前記絶縁膜の少なくとも一部を残す、請求項１６又は１７に記載の固体撮像素子の製造方法。
【発明の詳細な説明】
【技術分野】
【０００１】
本発明は、固体撮像素子及びその製造方法に関する。
【背景技術】
【０００２】
ディジタルスチルカメラ等に搭載されている固体撮像素子、例えば、ＣＭＯＳ（ComplementaryMetal-Oxide Semiconductor）センサ又はＣＣＤ（Charge-CoupledDevice）センサは、２次元配置された複数のフォトダイオードを有している。従来において、各フォトダイオードは、半導体基板中にＰＮ接合を形成することにより構成されている。【０００３】
近年、多画素化及び微細化に伴って画素サイズが小さくなっており、フォトダイオード領域の面積も小さくなる傾向にある。フォトダイオード領域の面積が小さくなると、１画素当たりの飽和信号量の低下、又は開口率及び集光効率の低下等による感度の低下等、センサ特性が低下するという問題が生じてきている。【０００４】
さらに、飽和信号量及び感度特性が低下するのに伴い、ノイズの低減が重要となる。ノイズの要因の１つに、画素領域内の電荷蓄積部及び読み出し部等における結晶欠陥及び金属汚染がある。特に、画素領域のゲート電極及び拡散領域にシリサイドを形成した場合に、シリサイド形成用の金属が電荷蓄積部及び読み出し部等に拡散して、白きず等のノイズとして現れる。【０００５】
従って、このようなノイズの問題を解決するために、画素領域についてはシリサイドを形成しない固体撮像素子が一般的となっている（例えば、特許文献１等を参照。）。【０００６】
また、近年、光利用効率を上げるために基板の上方に有機光電変換層を積層した構造を採る固体撮像素子も開発されている（例えば、特許文献２等を参照。）。
【先行技術文献】
【特許文献】
【０００７】
【特許文献１】特開２００６−２４５５４０号公報
【特許文献２】特開２００９−１３００９０号公報
【特許文献３】特開昭５８−１０３１６５号公報
【特許文献４】特開昭５８−１０３１６６号公報
【特許文献５】特開２００３−３３２５５１号公報
【発明の概要】
【発明が解決しようとする課題】
【０００８】
しかしながら、画素領域にシリサイドを形成しない場合でも、半導体基板上に形成された電荷蓄積部、読み出し部及びソース・ドレイン等の拡散領域とそれぞれ接続されるコンタクトには、タングステン又はチタン等の金属材料が用いられる。このため、拡散領域と金属コンタクトとの接触面において合金化反応が起こり、結晶欠陥が生じる。【０００９】
半導体基板の画素領域に形成された拡散領域と金属コンタクトとの接触面積は比較的に小さい。しかし、微細化が進む固体撮像素子においては、この接触面で発生する結晶欠陥を起因とするノイズが無視できないレベルとなってきている。【００１０】
また、画素領域にシリサイドを形成しない構造を採ると、コンタクト抵抗が大きくなる。さらに、微細化によりコンタクト抵抗が増大し、高速動作性等のセンサ特性が低下するという問題が生じる。【００１１】
図１５にシリサイドを形成していない拡散領域上のコンタクトにおけるコンタクト径とコンタクト抵抗との相関を示す。コンタクト径とコンタクト抵抗との相関はコンタクトの構成材料、基板表面の不純物濃度及び処理温度等の条件により変わるため、図１５は一般的なコンタクト径とコンタクト抵抗との相関の一例を示している。従って、図１５に示す数値は概略である。高速動作のための回路動作の観点から、画素領域におけるコンタクト抵抗には、キロオーム（ｋΩ）オーダの低抵抗のコンタクト抵抗が求められるが、画素領域にシリサイドを形成しない構造で微細化が進むと、図１５から分かるように、コンタクト抵抗はメガオーム（ＭΩ）オーダの抵抗へと急激に増大する。【００１２】
また、有機固体撮像素子においては、半導体基板に形成された拡散領域である電荷蓄積部と金属コンタクトとの接触面における結晶欠陥を起因とするノイズは、特に問題となる。光電変換層によって光生成された信号電荷は、半導体基板に形成された電荷蓄積部に蓄積される。光電変換層と電荷蓄積部とを電気的に接続するには、電荷蓄積部の上に金属コンタクトが形成される。前述したように電荷蓄積部が形成された半導体基板と金属コンタクトとの接触面において、合金化反応による結晶欠陥が発生し、電荷蓄積部におけるノイズの要因となる。有機固体撮像素子の場合は、信号を発生させる光電変換層と電荷蓄積部とが電気的に接続されている。このため、電荷蓄積部におけるノイズは信号電荷と共に蓄積される結果、センサ特性に大きく影響するので、問題は大きい。【００１３】
本発明は、前記の問題を解決し、ノイズの発生を抑え且つ画素領域のコンタクト抵抗を低減できるようにすることを目的とする。
【課題を解決するための手段】
【００１４】
前記の目的を達成するため、本発明は、画素領域に設けられるコンタクトプラグに半導体を用い、さらに、半導体からなるコンタクトプラグの下部は絶縁膜に埋め込み、該絶縁膜から露出する上部のみをシリサイド化する構成とする。【００１５】
すなわち、本発明は、画素領域にシリサイドを形成しない構造におけるコンタクト抵抗の増大、半導体基板に形成された電荷蓄積部、読み出し部及びソース・ドレイン等の拡散領域と金属コンタクトとの接触面における合金化反応によるノイズの発生及び金属汚染等の問題を解決すべくなされ、低ノイズで且つ画素領域に低抵抗なコンタクトを備えた固体撮像素子とその製造方法とを実現できるようにする。【００１６】
また、本発明は、半導体基板にフォトダイオードを形成した固体撮像素子にも、半導体基板の上方に有機半導体材料で形成した光電変換層を有する、いわゆる有機固体撮像素子にも適用可能である。【００１７】
ここで、拡散領域とは、半導体基板に不純物の導入拡散を行なった領域をいい、信号電荷の蓄積及び読み出しを行なうための電荷蓄積部、読み出し部及びトランジスタのソース・ドレイン等を含む。【００１８】
具体的に、本発明に係る固体撮像素子は、基板上に複数の撮像画素が配列された撮像画素領域を有する固体撮像素子を対象とし、撮像画素は、基板に形成された拡散領域と、基板上における拡散領域の側方に形成された第１のゲート電極と、拡散領域の上に形成された第１の絶縁膜と、第１の絶縁膜を貫通して拡散領域と接続された、半導体からなる第１のコンタクトプラグとを有し、第１のコンタクトプラグは、その下部が第１の絶縁膜に埋め込まれ、且つその上部が第１の絶縁膜から露出しており、第１のコンタクトプラグの上部の表面には、シリサイドが形成されており、拡散領域及び第１のゲート電極には、シリサイドが形成されていない。  【００１９】
本発明の固体撮像素子によると、撮像画素領域に形成される第１のコンタクトプラグは、半導体からなるため、第１のコンタクトプラグと拡散領域との接合面で合金化反応が起きず、その結果、結晶欠陥に起因するノイズが発生しない。さらに、半導体からなる第１のコンタクトプラグの上部の表面にはシリサイドが形成されるものの、第１のコンタクトプラグの上部の表面にシリサイドを形成する際に、撮像画素領域内の拡散領域及び第１のゲート電極は、第１の絶縁膜で保護されている。このため、撮像画素領域内の拡散領域及び第１のゲート電極にはシリサイドが形成されない。従って、撮像画素領域内では金属汚染が起こらず低ノイズとなる。また、第１のコンタクトプラグの上部の表面にシリサイドが形成されているため、該第１のコンタクトプラグの上に他のコンタクトを形成しても、第１のコンタクトプラグの上部と他のコンタクトの底部との接触面における抵抗が高抵抗とはならない。このため、本発明に係る固体撮像素子は、ノイズ及び抵抗を低減することができる。【００２０】
本発明の固体撮像素子において、第１のコンタクトプラグの上部の周縁部は、第１の絶縁膜の上に乗り上げるように形成されていてもよい。【００２１】
このようにすると、第１の絶縁膜から露出するコンタクトプラグの上部のみを確実にシリサイド化することができる。その上、上側の他のコンタクトと低抵抗で接続できると共に、第１のコンタクトプラグの上面の面積を大きくすることができるため、他のコンタクトとのアライメントのずれに対する許容量も大きくすることが可能となる。【００２２】
本発明の固体撮像素子において、撮像画素は、ゲート電極の上に形成された第２の絶縁膜と、第２の絶縁膜を貫通して第１のゲート電極と接続された第２のコンタクトプラグとを有し、第２のコンタクトプラグは、第１のコンタクトプラグを構成する半導体と同一の材料により形成され、その下部は第２の絶縁膜に埋め込まれ、且つその上部は第２の絶縁膜から露出しており、第２のコンタクトプラグの上部の表面には、シリサイドが形成されていてもよい。【００２３】
このようにすると、撮像画素領域に形成された拡散領域及びゲート電極には、半導体からなり且つ上部の表面にシリサイドが形成された第１のコンタクトプラグ及び第２のコンタクトプラグがそれぞれ接続される。このため、ノイズ及び抵抗をさらに低減することができる。なお、上面がシリサイド化されていないコンタクトプラグの場合は、撮像画素領域内の拡散領域及びゲート電極と接続される上側の他のコンタクトが、シリサイド化されていない領域の上に形成される。この状態では、抵抗が非常に高くなるため、微細化には他のコンタクトの形成時の温度条件等を工夫し且つ限定する必要がある。しかし、本発明の固体撮像素子においては、他のコンタクトを形成する場合に、半導体からなり上部の表面がシリサイド化された第１のコンタクトプラグの上に他のコンタクトを形成することができるので、他のコンタクトの形成時の温度条件等の制限が従来と比べて大幅に緩和できる。【００２４】
この場合に、第１の絶縁膜と第２の絶縁膜とは、同一組成の連続した絶縁膜であってもよい。【００２５】
このようにすると、拡散領域の上の第１の絶縁膜とゲート電極の上の第２の絶縁膜とを同一の工程で形成することができる。さらに、第１のコンタクトプラグ及び第２のコンタクトプラグを形成するための絶縁膜と、撮像画素領域の拡散領域及びゲート電極のシリサイド化を防ぐブロック層としての絶縁膜とを、同一の工程で形成することができる。従って、製造工程を簡略化できるので、固体撮像素子の製造コストを低減することができる。【００２６】
本発明の固体撮像素子において、拡散領域は、ｐＭＯＳトランジスタを構成していてもよい。【００２７】
このように、撮像画素領域に形成されたトランジスタがｐＭＯＳトランジスタである場合は、ｎＭＯＳトランジスタと比べて、シリサイド化されていない拡散領域におけるコンタクト抵抗がより高抵抗となる。従って、第１のコンタクトプラグの上部の表面をシリサイド化することにより、得られる低抵抗化の効果がより大きくなる。【００２８】
本発明の固体撮像素子において、半導体は、ボロンドープドポリシリコンであってもよい。【００２９】
このようにすると、低抵抗で且つ上部の表面がシリサイド化された第１のコンタクトプラグを得ることができる。【００３０】
本発明の固体撮像素子は、第１のゲート電極の一方の側面に形成されたサイドウォールと、第１のゲート電極の拡散領域側に位置する他方の側面から拡散領域の上に形成された第３の絶縁膜とをさらに備え、第３の絶縁膜は、拡散領域の上においては拡散領域と第１の絶縁膜との間に形成され、第１のコンタクトプラグは、第３の絶縁膜を貫通していてもよい。【００３１】
このようにすると、サイドウォール形成膜を用いて第３の絶縁膜とすることができる。この場合、エッチング等により、拡散領域の上の第３の絶縁膜を除去しないことから、拡散領域において、サイドウォール形成時のエッチングによるダメージがない。その結果、ノイズをより低減することができる。【００３２】
この場合に、サイドウォールは、少なくとも２層の絶縁膜が積層された積層膜であり、第３の絶縁膜は、該積層膜を構成する複数の絶縁膜のうちの１つであってもよい。【００３３】
このようにすると、拡散領域の上に残る第３の絶縁膜の膜厚を薄くすることができるので、半導体からなる第１のコンタクトプラグを形成するためのホールの形成が容易となる。【００３４】
本発明の固体撮像素子が第２のコンタクトプラグを備えている場合に、第１のコンタクトプラグの下部におけるコンタクト径は、第２のコンタクトプラグの下部におけるコンタクト径よりも小さくてもよい。【００３５】
このようにすると、拡散領域と半導体からなる第１のコンタクトプラグとの接触面積が小さくなる。このため、第１のコンタクトプラグを形成するために第１の絶縁膜にエッチング等によりホールを形成する際の拡散領域へのエッチングダメージが小さくなる。その結果、ノイズを低減することができる。さらに、第１のゲート電極と半導体からなる第２のコンタクトプラグとの接触面積が大きくなるため、第１のゲート電極と第２のコンタクトプラグとのコンタクト抵抗を低減することができる。なお、第１のゲート電極と第２のコンタクトプラグとの接触面積を大きくしても、第１の絶縁膜にエッチング等によりホールを形成する際の拡散領域へのダメージは増大しない。【００３６】
本発明の固体撮像素子において、第１のコンタクトプラグにおける下部の底面の中央部分は、拡散領域に形成された凹部に埋め込まれていてもよい。【００３７】
このようにすると、第１の絶縁膜のホールの形成時におけるダメージが大きいドライエッチングによって露出する拡散領域の面積を小さくすることができる。このため、拡散領域に対するダメージが低減できると共に、ダメージが小さいウエットエッチングによって拡散領域の表面の露出面積を拡大することができるので、低抵抗化をさらに促進することができる。【００３８】
本発明の固体撮像素子は、基板上で且つ拡散領域を挟んで第１のゲート電極と反対側の領域に形成された第２のゲート電極と、第１のコンタクトプラグの上に形成された導電性を有するコンタクトとをさらに備え、第１のコンタクトプラグの上部における側端部の一部は、第１のゲート電極の上方又は第１のゲート電極の側方に形成されたサイドウォールの上方に位置し、第１のコンタクトプラグの上部における側端部の他部は、第２のゲート電極の上方又は第２のゲート電極の側方に形成されたサイドウォールの上方に位置し、第１のコンタクトプラグの上面における拡散領域の上側部分には凹部が形成されており、コンタクトは、第１のコンタクトプラグの上面の凹部と接続されていてもよい。【００３９】
このようにすると、第１のコンタクトプラグの上に接続される導電性を有するコンタクトとの接触面積を拡大することができるので、接触抵抗をより低減することができる。【００４０】
本発明の固体撮像素子が第２のコンタクトプラグを備えている場合に、第１のコンタクトプラグと第２のコンタクトプラグとは、一体に形成されていてもよい。【００４１】
このようにすると、上部の表面がシリサイド化されたコンタクトプラグが、拡散領域及び各ゲート電極の両方に跨って形成される。これにより、コンタクトプラグは、拡散領域と各ゲート電極とを接続する配線の機能をも有する。さらに、コンタクトプラグの上部は、シリサイド化されていることにより、低抵抗で接続することができる。【００４２】
本発明の固体撮像素子は、拡散領域に隣接する他の拡散領域と、他の拡散領域の上に形成された第１の絶縁膜と、第１の絶縁膜を貫通して他の拡散領域と接続された、半導体からなる第３のコンタクトプラグとを有し、第３のコンタクトプラグは、第１のコンタクトプラグを構成する半導体と同一の材料により形成され、その下部は第１の絶縁膜に埋め込まれ、且つその上部が第１の絶縁膜から露出しており、第３コンタクトプラグの上部の表面には、シリサイドが形成されており、第１のコンタクトプラグと第３のコンタクトプラグとは、一体に形成されていてもよい。【００４３】
このようにすると、上部の表面がシリサイド化されたコンタクトプラグが、隣接するトランジスタの拡散領域に跨って形成される。これにより、コンタクトプラグは、隣接する拡散領域を接続する配線の機能をも有する。さらに、コンタクトプラグの上部は、シリサイド化されていることにより、低抵抗で接続することができる。【００４４】
本発明の固体撮像素子において、拡散領域は電荷蓄積部であり、電荷蓄積部の上方に形成された光電変換層をさらに備えていてもよい。【００４５】
このようにすると、有機固体撮像素子において、センサ特性に影響が大きい電荷蓄積部におけるノイズの発生を低減することができる。【００４６】
この場合に、本発明の固体撮像素子は、第１のコンタクトプラグの上に形成された導電性を有するコンタクトをさらに備え、光電変換層は、第１のコンタクトプラグとコンタクトとを介して電荷蓄積部と電気的に接続されていてもよい。【００４７】
このようにすると、導電性を有するコンタクトは、電荷蓄積部とは直接に接触しないため、合金化反応による結晶欠陥は発生しない。このため、上側の他のコンタクトをタングステン（Ｗ）又はチタン（Ｔｉ）等の金属材料によって形成してもよく、コンタクト抵抗を確実に低減することができる。【００４８】
本発明に係る固体撮像素子の製造方法は、基板上に複数の撮像画素が配列された撮像画素領域を有する固体撮像素子の製造方法を対象とし、基板上の撮像画素領域に、各撮像画素と対応して拡散領域を形成する工程と、拡散領域の上に絶縁膜を形成する工程と、絶縁膜に、拡散領域を露出する第１のホールを形成する工程と、絶縁膜の上に、第１のホールを埋め込むように半導体膜を形成する工程と、半導体膜から、第１のホールを埋め込み且つ絶縁膜から露出する第１のコンタクトプラグを形成する工程と、絶縁膜から露出する第１のコンタクトプラグの表面にシリサイドを形成する工程とを備え、第１のコンタクトプラグの上部の周縁部は、絶縁膜に乗り上げるように形成されており、拡散領域には、シリサイドが形成されていない。【００４９】
本発明の固体撮像素子の製造方法によると、拡散領域と接続され、低抵抗で且つ上部の表面のみがシリサイド化されたコンタクトプラグを形成することができる。【００５０】
本発明の固体撮像素子の製造方法は、絶縁膜を形成する工程よりも前に、基板上における拡散領域の側方にゲート電極を形成する工程をさらに備え、第１のホールを形成する工程は、ゲート電極を露出する第２のホールを形成する工程を含み、第１のコンタクトプラグを形成する工程は、半導体膜から、第２のホールを埋め込み且つ絶縁膜から露出する第２のコンタクトプラグを形成する工程を含み、シリサイドを形成する工程において、絶縁膜から露出する第２のコンタクトプラグの表面にも同時にシリサイドを形成し、第２のコンタクトプラグの上部の周縁部は絶縁膜に乗り上げており、ゲート電極には、シリサイドが形成されていない。【００５１】
このようにすると、ゲート電極と接続され、低抵抗で且つ上部の表面がシリサイド化されたコンタクトプラグを形成することができる。【００５２】
本発明の固体撮像素子の製造方法は、第１のコンタクトプラグを形成する工程において、絶縁膜における第１のコンタクトプラグを形成しない領域は、絶縁膜の厚さ方向に、絶縁膜の少なくとも一部を残してもよい。【００５３】
このようにすると、コンタクトプラグを形成しない領域の下方に位置するゲート電極や拡散領域の表面がシリサイド化されることを確実に防止することができる。
【発明の効果】
【００５４】
本発明に係る固体撮像素子及びその製造方法によると、多画素化及び微細化しても低ノイズで且つ低抵抗な固体撮像素子を実現することができる。
【図面の簡単な説明】
【００５５】
【図１】図１は本発明に係る固体撮像素子の概略構成を示す模式的な平面図である。
【図２】図２は第１の実施形態に係る固体撮像素子における撮像画素領域の一部を示す模式的な断面図である。
【図３】図３は第１の実施形態に係る固体撮像素子の製造方法の一工程を示す模式的な断面図である。
【図４】図４は第１の実施形態に係る固体撮像素子の製造方法の一工程を示す模式的な断面図である。
【図５】図５は第１の実施形態に係る固体撮像素子の製造方法の一工程を示す模式的な断面図である。
【図６】図６は第１の実施形態に係る固体撮像素子の製造方法の一工程を示す模式的な断面図である。
【図７】図７は第１の実施形態に係る固体撮像素子の製造方法の一工程を示す模式的な断面図である。
【図８】図８は第１の実施形態に係る固体撮像素子の製造方法の一工程を示す模式的な断面図である。
【図９】図９は第２の実施形態に係る固体撮像素子における撮像画素領域の一部を示す模式的な断面図である。
【図１０】図１０は第１の実施形態の第１変形例に係る固体撮像素子における撮像画素領域の一部を示す模式的な断面図である。
【図１１】図１１は第１の実施形態の第２変形例に係る固体撮像素子における撮像画素領域の一部を示す模式的な断面図である。
【図１２】図１２（ａ）〜図１２（ｄ）は第１の実施形態の第３変形例に係る固体撮像素子の要部の製造方法を示す工程順の断面図である。
【図１３】図１３は第１の実施形態の第４変形例に係る固体撮像素子における撮像画素領域の一部を示す模式的な断面図である。
【図１４】図１４（ａ）は第１の実施形態の第５変形例に係る固体撮像素子における撮像画素領域の一部を示す模式的な断面図である。図１４（ｂ）は第１の実施形態の第６変形例に係る固体撮像素子における撮像画素領域の一部を示す模式的な断面図である。
【図１５】図１５はシリサイドを形成していない拡散領域上のコンタクトにおけるコンタクト径とコンタクト抵抗との相関を示すグラフである。
【発明を実施するための形態】
【００５６】
本発明に係る固体撮像素子は、公知の半導体集積回路又は有機固体撮像素子等の製造プロセスにより製造することができる。その概略は、リソグラフィ及びエッチングによるパターン形成、イオン注入による拡散領域の形成、スパッタ法又は化学的気相堆積（ＣＶＤ）法による素子形成材料の配置、非パターン部の除去、及び必要な熱処理等の反復操作による。また、光電変換層に有機半導体材料等を用いた、いわゆる有機固体撮像素子の場合は、有機光電変換層及び透明電極を形成するプロセス及び操作等が加わる。
【００５７】
本発明は、半導体基板の内部にフォトダイオードを形成した固体撮像素子にも、また、半導体基板の上方に有機半導体材料からなる光電変換層を設けた有機固体撮像素子にも適用することができる。
【００５８】
固体撮像素子は、光電変換部、電荷転送部、読み出し部、電極、配線並びに電荷蓄積部等の各領域及び部材を、半導体基板の内部又は半導体基板の上方に備えている。
【００５９】
電荷転送部及び読み出し部には、電荷の移動度が高い半導体材料を用いる。なかでも、微細化技術の進展とその低コスト性から、半導体材料はシリコンが好ましい。
【００６０】
電荷の転送及び読み出し方式には、多くの種類があるが、いずれの方式でも構わない。好ましくは、ＣＭＯＳ方式又はＣＣＤ方式である。さらには、ＣＣＤ方式よりもＣＭＯＳ方式の方が高速読み出し、画素の加算、部分読み出し及び低消費電力等の点で好ましいことが多い。
【００６１】
また、有機固体撮像素子の場合は、電荷の蓄積、転送及び読み出しの各領域については、上記の特許文献３、特許文献４及び特許文献５等を参考にすることができる。
【００６２】
例えば、ＭＯＳトランジスタを用いた固体撮像素子の場合は、入射光により光電変換部で電荷が光生成され、所定の電極に電圧を印加することにより、光電変換部に生じる電界によって電荷が電極まで移動する。さらに、半導体基板の電荷蓄積部にまで移動して電荷が蓄積される。電荷蓄積部に蓄積された電荷は、ＭＯＳトランジスタのスイッチングにより読み出し部に転送され、さらに電気信号として読み出されて外部回路に出力される。
【００６３】
また、有機固体撮像素子の場合は、光電変換層と接触する電極のうち半導体基板側に設けられる画素電極、さらに該画素電極と接続される配線には、任意の金属を用いることができる。なかでも、画素電極及び配線には、銅（Ｃｕ）、アルミニウム（Ａｌ）、銀（Ａｇ）、金（Ａｕ）、クロム（Ｃｒ）若しくはタングステン（Ｗ）又はこれらの合金を用いることが好ましい。光電変換層と接触する電極のうち半導体基板と反対側に設けられる対向電極についても、任意の金属を用いることができ、特に、光の透過性が高いＩＴＯ（酸化インジウム錫）又はＩＺＯ（酸化インジウム亜鉛）が好ましい。
【００６４】
なお、半導体基板の内部にフォトダイオードを設ける固体撮像素子及び有機固体撮像素子のいずれの場合も、入射光を、例えばＲＧＢ（赤・緑・青）に分けるカラーフィルタ及び入射光を集光するマイクロレンズ等の部材を備えている。
【００６５】
次に、本発明に係る固体撮像素子に設けるコンタクトプラグについて説明する。
【００６６】
本発明に係る固体撮像素子は、画素領域に、半導体からなり、上部の表面にシリサイドが選択的に形成されたコンタクトプラグを備えている。コンタクトプラグを構成する半導体の材料としては、ポリシリコン、ゲルマニウム（Ｇｅ）又はヒ化ガリウム（ＧａＡｓ）を含む材料が好ましい。また、該半導体には、リン（Ｐ）又はボロン（Ｂ）等の不純物がドープされていてもよい。シリサイドに用いる材料としては、コバルト（Ｃｏ）、ニッケル（Ｎｉ）又は白金（Ｐｔ）等が好ましい。
【００６７】
半導体基板における撮像画素領域には、複数の撮像画素を形成するための拡散領域が形成される。拡散領域には、トランジスタを構成するソース・ドレインが設けられる。さらに、半導体基板の内部にフォトダイオードを設ける固体撮像素子の場合は、半導体基板の内部にフォトダイオード、電荷蓄積部及び読み出し部が設けられる。また、有機固体撮像素子の場合は、電荷蓄積部等が設けられる。
【００６８】
半導体基板の主面上にはゲート絶縁膜が形成され、ゲート絶縁膜の上には、例えば信号電荷を読み出すトランジスタを構成するゲート電極が形成される。ゲート電極の側面には、サイドウォールが形成される。サイドウォールには、シリコン酸化物若しくはシリコン窒化物又はこれらの積層膜等が用いられる。
【００６９】
さらに、半導体基板上の拡散領域及びゲート電極の上には絶縁膜が形成される。拡散領域及びゲート電極を覆う絶縁膜は、１つの層からなっていてもよく、また、複数の材料からなる積層膜であってもよい。半導体からなるコンタクトプラグと拡散領域、又は該コンタクトプラグとゲート電極とを接触させるために、絶縁膜には、ドライエッチング等により拡散領域又はゲート電極を露出するホールを形成する。ホールが形成された絶縁膜の上に、半導体膜をホールに埋め込むように、半導体基板上の全面に形成する。形成された半導体膜をエッチング等によって所望の領域を残して除去することにより、半導体からなり、下部が絶縁膜に埋め込まれ、且つ上部が絶縁膜上におけるホールの周縁部に乗り上げた形状を持つコンタクトプラグが形成される。
【００７０】
すなわち、本発明においては、コンタクトプラグ形成用の半導体膜が、拡散領域及びゲート電極の上に成膜された絶縁膜の上に形成されている。このため、該絶縁膜は、半導体膜をエッチングする際に、該半導体膜の下方にある拡散領域をエッチングダメージから保護する機能を有する。
【００７１】
さらに、拡散領域と半導体膜及びゲート電極と半導体膜との間に設けられた絶縁膜は、エッチングによって除去せずに残す構造とすることにより、残った絶縁膜をシリサイド工程におけるシリサイドブロック層として用いることができる。従って、シリサイドを形成しない領域においては、シリサイドブロック層となる絶縁膜を残し、一方、ゲート電極及びソース・ドレインにシリサイドを形成する周辺回路領域等ではシリサイドブロック層となる絶縁膜を除去すれば、所望の領域にのみシリサイドを形成することができる。
【００７２】
さらに、半導体からなるコンタクトプラグは、その上部がシリサイドブロック層となる絶縁膜より上方にあるため、露出した表面部分はシリサイドが自己整合的に形成される。従って、半導体からなり、上部の表面はシリサイド化され、絶縁膜のホールに埋め込まれた下部はシリサイド化されないコンタクトプラグを形成することができる。
【００７３】
このように、半導体基板の拡散領域をエッチングダメージから保護する機能を有する絶縁膜とシリサイドブロック層として機能する絶縁膜とを、一回の工程で形成することができる。このため、成膜工程を簡略化できるので、その分の製造コストを低減することができる。
【００７４】
半導体からなるコンタクトプラグと接続される上方のコンタクトは、タングステン（Ｗ）又はチタン（Ｔｉ）等の金属からなるコンタクト（金属コンタクト）であってもよい。従来の固体撮像素子は、拡散領域又はゲート電極と直接に接触するコンタクトは金属コンタクトであったが、本発明に係る固体撮像素子は、撮像画素領域における、拡散領域又はゲート電極と金属コンタクトとの間に、半導体からなり且つ上部の表面にシリサイドが形成されたコンタクトプラグが配置される構造を持つ。すなわち、半導体基板の拡散領域又はゲート電極は、上部の表面にシリサイドが形成されたコンタクトプラグを介して上側の金属コンタクトと電気的に接続されることとなる。
【００７５】
以下では、本発明を実施するための形態について、図面を参照しながら説明する。なお、以下の各実施形態は、本発明の構成及びそこから奏される作用及び効果を分かり易く説明するために用いる一例であって、本発明は、本質的な特徴部分以外に何ら以下の形態に限定を受けるものではない。
【００７６】
（第１の実施形態）
第１の実施形態においては、本発明に係る固体撮像素子が有機固体撮像素子である場合について説明する。
【００７７】
（１）固体撮像素子の概略構成
図１に示すように、第１の実施形態に係る固体撮像素子１は、複数の撮像画素がアレイ状に配置された撮像画素領域１ａと、各撮像画素から出力される信号を処理するロジック回路が形成された周辺回路領域１ｂとから構成される。より具体的には、撮像画素領域１ａから周辺回路領域１ｂに信号が読み出されて、外部に出力される。図１の拡大図に示すように、固体撮像素子１の撮像画素領域１ａには、複数の撮像画素１０が２次元配列されている。各撮像画素１０には、対応付けられた色のカラーフィルタＲ、Ｇ、Ｂがそれぞれ所定の配列により設けられている。
【００７８】
（２）固体撮像素子における各撮像画素の構成
図２は、図１における撮像画素領域１ａの一部であるＩ−Ｉ線の模式的な断面構成を示している。
【００７９】
図２に示すように、基板１００の上には、層間絶縁層１０１、光電変換層１１１、対向電極１０８、カラーフィルタ１１２及びトップレンズ（マイクロレンズ）１１４が、Ｚ軸方向（基板面の法線方向）に基板１００側から順次積層されて形成されている。
【００８０】
基板１００の上部には、Ｘ軸方向に互いに間隔をおいた拡散領域である電荷蓄積部１０２及び読み出し部１０４がそれぞれ形成されている。基板１００の主面上における電荷蓄積部１０２と読み出し部１０４との間の領域には、ゲート絶縁膜（図示せず）を介在させたゲート電極１０３が設けられている。
【００８１】
電荷蓄積部１０２及びゲート電極１０３の上には、コンタクトプラグ２００及び金属コンタクト１０６との各接触領域を除いて、絶縁膜３００が形成されている。コンタクトプラグ２００は、半導体からなり、絶縁膜３００における電荷蓄積部１０２の上側に設けられたホール３１０を貫通するように形成されている。従って、コンタクトプラグ２００は、電荷蓄積部１０２と接触している。
【００８２】
ゲート電極１０３及びコンタクトプラグ２００は、それぞれ金属コンタクト１０６を介して、層間絶縁層１０１の内部に設けられた配線１０５と接続されている。ゲート電極１０３と直接に接続される金属コンタクト１０６は、絶縁膜３００に形成されたホール３２０に下部が埋め込まれて、ゲート電極１０３と接触している。また、図示はしていないが、基板１００の上部の他の部分には、トランジスタを構成するソース・ドレイン等、他の拡散領域が形成されており、これらの拡散領域にも、絶縁膜３００に形成されたホール３２０に下部が埋め込まれた金属コンタクト１０６が接触して形成されている。
【００８３】
半導体からなるコンタクトプラグ２００における絶縁膜３００から露出する部分の上面及び側面には、シリサイド２１０が形成されている。言い換えれば、コンタクトプラグ２００における絶縁膜３００に埋め込まれた下部にはシリサイドが形成されておらず、絶縁膜３００から露出する上部において、その表面にシリサイド２１０が形成されている。ここで、シリサイド２１０の材料には、コバルト（Ｃｏ）、ニッケル（Ｎｉ）又は白金（Ｐｔ）等を用いることができる。なお、図２に示すコンタクトプラグ２００は、シリサイド２１０をも含んだ構成とする。これは以下の記載についても同様である。
【００８４】
層間絶縁層１０１と光電変換層１１１との境界部分には、各撮像画素１０に対応して画素電極１０７が設けられている。各画素電極１０７は、該画素電極１０７の下側に設けられた上部コンタクト１０９を介して層間絶縁層１０１の内部の配線１０５とそれぞれ接続されている。
【００８５】
基板１００は、シリコン単結晶からなる半導体基板が好ましい。ゲート電極１０３には、信号電荷を読み出すための電圧が印加される。ゲート電極１０３の構成材料には、ポリシリコン（多結晶シリコン）が好ましい。また、ポリシリコンには、ボロン（Ｂ）がドープされていてもよい。なお、上述したように、図示を省略しているが、図２においては、基板１００とゲート電極１０３との間にはゲート絶縁膜が形成されている。また、ゲート電極１０３の側面には絶縁性のサイドウォールが形成されていてもよい。
【００８６】
基板１００に設けられた電荷蓄積部１０２は、光電変換層１１１により光生成された信号電荷を蓄積する領域であり、読み出し部１０４は、ゲート電極１０３への電圧の印加により読み出された電荷を周辺回路領域１ｂに読み出すための領域である。各画素電極１０７から信号電荷（有機固体撮像素子の場合は、主に正孔）を取り出す場合には、イオン注入等により電荷蓄積部１０２を形成する。また、図２においては、図示を省略しているが、電荷蓄積部１０２以外にもウエル等のｐ型の拡散層層又はｎ型の拡散層が形成されている。さらに、読み出された信号電荷（信号電圧）を外部に出力する回路を構成するトランジスタ、コンタクト及び配線等が形成されている。
【００８７】
配線１０５、金属コンタクト１０６、上部コンタクト１０９及びコンタクトプラグ２００は、画素電極１０７から電荷蓄積部１０２への信号電荷の移動、並びに信号電圧の伝達等の経路として機能する。電荷蓄積部１０２及びゲート電極１０３と接続される金属コンタクト１０６の材料としては、タングステン（Ｗ）が好ましい。画素電極１０７と接続される上部コンタクト１０９の材料としては、アルミニウム（Ａｌ）が好ましい。また、コンタクトプラグ２００の材料としては、ポリシリコンが好ましく、ポリシリコンには、ボロン（Ｂ）又はリン（Ｐ）がドープされていてもよい。
【００８８】
配線１０５は、１層の構成に限られず、２層以上で構成されていてもよい。配線１０５の配線層の数は、回路によって適宜設定することができる。
【００８９】
画素電極１０７には、アルミニウム（Ａｌ）を用いることが好ましい。例えば、層間絶縁層１０１の上に、スパッタリング法等によってアルミニウムを積層し、積層されたアルミニウムの上に所望の電極パターンを有するレジスト膜を形成する。その後、形成したレジスト膜をマスクとするドライエッチングによって、所望の画素電極１０７を形成できる。これらのプロセスは、公知のプロセス、いわゆるＣＭＯＳプロセスによって容易に調整できる。
【００９０】
画素電極１０７の上に形成される光電変換層１１１は、フラッシュ蒸着により、銅フタロシアニンと可視領域においてブロードな吸収を有するフラーレンとの混合層等によって形成される。光電変換層１１１は、カラーフィルタ１１２を透過したそれぞれの光を吸収し、光電変換により電荷が生成される。光電変換層１１１の上に形成される対向電極１０８は、真空蒸着法等により形成される。信号となる入射光は、対向電極１０８を透過して光電変換層１１１に入射するため、対向電極１０８には光の透過性が高いＩＴＯを用いることが好ましい。
【００９１】
対向電極１０８の上のカラーフィルタ１１２は、各撮像画素１０と対応した透過波長を有するフィルタである。各カラーフィルタ１１２の上にはそれぞれトップレンズ１１４が形成されている。
【００９２】
（３）固体撮像素子におけるコンタクトプラグの製造方法
以下に、半導体からなり、上部にシリサイドが選択的に形成されたコンタクトプラグ２００の製造プロセスの特徴となる工程について、図３から図８を参照しながら説明する。なお、図３から図８においては、コンタクトプラグ２００の形成における要部となる部分を抽出して描いている。
【００９３】
まず、図３に示すように、基板１００の主面上に、例えば酸化シリコンからなるゲート絶縁膜（図示せず）及びポリシリコンからなるゲート電極１０３を選択的に形成する。その後、イオン注入法により、所望のレジストパターン及びゲート電極１０３をマスクとして、基板１００の上部に電荷蓄積部１０２及び読み出し部１０４を含む拡散領域をそれぞれ形成する。なお、ゲート電極１０３の側面にはサイドウォールを形成してもよい。この場合のイオン注入は、デバイス特性等に合わせてサイドウォールの形成前若しくは形成後、又は形成前後の両方で行う。続いて、ＣＶＤ法等により、例えば酸化シリコンからなる絶縁膜３００を基板１００の上の全面に、電荷蓄積部１０２、ゲート電極１０３及び読み出し部１０４を覆うように形成する。
【００９４】
次に、図４に示すように、形成された絶縁膜３００における電荷蓄積部１０２の上側部分に対して、通常のリソグラフィプロセス及びエッチングプロセスにより、絶縁膜３００に電荷蓄積部１０２を露出するホール３１０を開口する。
【００９５】
次に、図５に示すように、ＣＶＤ法等により、ホール３１０を形成した絶縁膜３００の上に、例えばポリシリコンからなる半導体膜２００Ａをホール３１０の内部に埋め込むように形成する。
【００９６】
次に、図６に示すように、半導体膜２００Ａにおけるコンタクトプラグ２００の形成部分を除く領域に対してドライエッチング等を行って、半導体膜２００Ａからなるコンタクトプラグ２００を形成する。ここで、コンタクトプラグ２００の形成部分は、半導体膜２００Ａのホール３１０に埋め込まれた下部と、絶縁膜３００におけるホール３１０の周縁部の上側に乗り上げた部分を含む上部とから構成される。これにより、コンタクトプラグ２００の基板面に垂直な断面形状がほぼＴ字状となる。なお、絶縁膜３００における半導体膜２００Ａがエッチングにより除去される領域の下側部分、すなわち、絶縁膜３００におけるコンタクトプラグ２００が形成されない領域は、完全に除去せずに厚さ方向にその少なくとも一部を残すようにする。好ましくは、絶縁膜３００における半導体膜２００Ａをエッチングする領域は、２０ｎｍ以上且つ６０ｎｍ以下程度の膜厚が残るようにする。
【００９７】
続いて、図示はしていないが、図１に示す周辺回路領域１ｂにおいて、シリサイドが形成されるゲート電極及びソース・ドレイン等の上に成膜された絶縁膜３００は、エッチング等によって、シリサイド化を行なう前に除去する。
【００９８】
次に、図７に示すように、絶縁膜３００をシリサイドブロック層として、半導体からなるコンタクトプラグ２００の絶縁膜３００から露出する部分にシリサイド２１０を選択的に、すなわち自己整合的に形成する。ここで、電荷蓄積部１０２のコンタクトプラグ２００との接続部を除く領域、読み出し部１０４及びゲート電極１０３の上には、絶縁膜３００がシリサイドブロック層として残っている。このため、電荷蓄積部１０２、読み出し部１０４及びゲート電極１０３にはシリサイド２１０は形成されない。また、図示はしていないが、図１に示す周辺回路領域１ｂにおいては、絶縁膜３００が除去された領域に配置されているソース・ドレイン等の拡散領域及びゲート電極にはシリサイド２１０が形成される。
【００９９】
このように、半導体からなるコンタクトプラグ２００の絶縁膜３００よりも上に位置する部分の表面には、シリサイド２１０が形成される。これにより、半導体からなり且つ上部が選択的にシリサイド化されたコンタクトプラグ２００を確実に形成することができる。
【０１００】
次に、図８に示すように、半導体からなり且つ上部が選択的にシリサイド化されたコンタクトプラグ２００を形成した後、層間絶縁層１０１並びに該層間絶縁層１０１の内部に金属コンタクト１０６、配線１０５及び上部コンタクト１０９を順次形成する。ゲート電極１０３と金属コンタクト１０６との接続部となる絶縁膜３００におけるホール３２０は、拡散領域１０２上方及びゲート電極１０３上方の金属コンタクト１０６を形成するためのホールを形成する際に同時に開口する。ここで、層間絶縁層１０１は、例えば酸化シリコンを主成分とし、複数の金属コンタクト１０６が形成される第１層、複数の配線１０５が形成される第２層及び複数の上部コンタクト１０９が形成される第３層により構成される。また、第１層、第２層及び第３層の各層間絶縁層は、それぞれ複数の絶縁膜が積層されていてもよい。
【０１０１】
また、本実施形態においては、電荷蓄積部１０２と金属プラグ１０６との間にのみ半導体からなり且つ上部が選択的にシリサイド化されたコンタクトプラグ２００を設ける構成としたが、ゲート電極１０３と金属コンタクト１０６との間にも、半導体からなり且つ上部が選択的にシリサイド化されたコンタクトプラグを設ける構成としてもよい。また、電荷蓄積部１０２以外の拡散領域にも、半導体からなり且つ上部が選択的にシリサイド化されたコンタクトプラグを設ける構成としてもよい。
【０１０２】
以上のプロセスは、公知のプロセス、いわゆるＣＭＯＳプロセスによって適宜調整することができる。図示を省略した部分についても、公知のプロセス、いわゆるＣＭＯＳプロセスによって適宜調整が可能である。また、光電変換層１１１は、フラッシュ蒸着等の真空蒸着法等により形成することができる。
【０１０３】
以上の製造方法により、第１の実施形態に係る固体撮像素子１を製造できる。
【０１０４】
（第２の実施形態）
第２の実施形態に係る固体撮像素子は、半導体基板にフォトダイオードを形成する構成を持つ固体撮像素子である。さらに、本実施形態に係る固体撮像素子は、第１の実施形態とは異なり、図１における撮像画素領域１ａにおいて、電荷蓄積部１０２と接触するコンタクトプラグ２００だけでなく、例えば、読み出し部、ソース・ドレイン等及びゲート電極と接触するコンタクトプラグに対しても、半導体からなり且つ上部が選択的にシリサイド化されたコンタクトプラグ２００としている。
【０１０５】
第２の実施形態に係る固体撮像素子について図９を参照しながら説明する。なお、図９において、図２に示す第１の実施形態に係る固体撮像素子と同一構成部材には、同一の符号を付すことにより説明を省略する。
【０１０６】
図９に示すように、基板１００の上部には、光電変換により信号電荷を生成するフォトダイオード５０１、該フォトダイオード５０１から信号電荷を読み出すための読み出し部５０２及びトランジスタを構成するソース・ドレイン５０４等の複数の拡散領域が形成されている。基板１００の主面上におけるフォトダイオード５０１と読み出し部５０２との間の領域には、ゲート絶縁膜（図示せず）を介在させたゲート電極５０３が設けられている。また、トランジスタを構成するソース・ドレイン５０４がフォトダイオード５０１と所定の間隔をおいて配置されている。フォトダイオード５０１、読み出し部５０２、ソース・ドレイン５０４及びゲート電極５０３の上には、コンタクトプラグ２００との接続部を除いて、絶縁膜３００が形成されている。読み出し部５０２、ソース・ドレイン５０４及びゲート電極５０３の上には、それぞれ絶縁膜３００を貫通するホール３１０を通して接続された半導体からなる複数のコンタクトプラグ２００が形成されている。ここで、各コンタクトプラグ２００は、その下部が絶縁膜３００に形成されたホール３１０に埋め込まれ、その上部の側部がホール３１０の周縁部の上に乗り上げた、ほぼＴ字状の断面を有している。
【０１０７】
半導体からなるコンタクトプラグ２００の絶縁膜３００から露出する部分、すなわちコンタクトプラグ２００の上部の表面には、Ｃｏ、Ｎｉ又はＰｔを含むシリサイド２１０が形成されている。言い換えれば、コンタクトプラグ２００の絶縁膜３００に埋め込まれた下部にはシリサイドが形成されておらず、絶縁膜３００から露出する上部においては、その表面にシリサイド２１０が形成されている。
【０１０８】
ここで、コンタクトプラグ２００を形成する半導体材料は、例えばボロン（Ｂ）ドープドポリシリコンであり、ソース・ドレイン５０４を含むトランジスタは、例えばｐＭＯＳトランジスタである。
【０１０９】
層間絶縁層１０１には、コンタクトプラグ２００に加え、金属コンタクト１０６、下層の配線１０５、上部コンタクト１０９及び上層の配線１０５が形成されている。コンタクトプラグ２００は、該コンタクトプラグ２００の上部と接続される金属コンタクト１０６を介して下層の配線１０５と接続されている。下層の配線１０５は、その上に形成された上部コンタクト１０９を介して上層の配線１０５と選択的に接続されている。なお、図９は、配線１０５が２層の場合を示しているが、配線１０５は２層に限られず、回路により適宜設定することができる。層間絶縁層１０１の上には、カラーフィルタ１１２が形成されている。各カラーフィルタ１１２の上には、トップレンズ１１４がそれぞれ形成されている。入射光は、トップレンズ１１４によって集光され、カラーフィルタ１１２及び層間絶縁層１０１を透過して、フォトダイオード５０１にそれぞれ入射される。
【０１１０】
半導体からなり且つ上部が選択的にシリサイド化されたコンタクトプラグ２００の製造方法は、読み出し部５０２、ゲート電極５０３及びソース・ドレイン５０４の上に形成された絶縁膜３００における所定の領域にそれぞれホール３１０を形成する。これ以降の工程は、第１の実施形態で説明した方法により実施される。
【０１１１】
但し、第１の実施形態においては、半導体からなり且つシリサイド化されたコンタクトプラグ２００が形成される部位は、電荷蓄積部１０２の上に限られるが、第２の実施形態においては、読み出し部５０２、ソース・ドレイン５０４及びゲート電極５０３のうち所望の領域の上に、それぞれコンタクトプラグ２００が形成される。
【０１１２】
なお、図９においても、図示はしていないが、基板１００とゲート電極５０３との間にはゲート絶縁膜が形成されている。また、ゲート電極５０３の側面にはサイドウォールが形成されていてもよい。
【０１１３】
以上のプロセスは、公知のプロセス、いわゆるＣＭＯＳプロセスにより適宜調整することができる。
【０１１４】
以上の製造方法により、第２の実施形態に係る固体撮像素子を製造できる。
【０１１５】
（第１の実施形態の第１変形例）
第１の実施形態の第１変形例に係る固体撮像素子について図１０を参照しながら説明する。なお、図１０は、固体撮像素子の要部を抽出して描いている。また、図２に示す第１の実施形態に係る固体撮像素子と同一構成部材には、同一の符号を付すことにより説明を省略する。これは、他の変形例においても同様である。
【０１１６】
図１０に示すように、第１変形例に係る固体撮像素子は、電荷蓄積部１０２を覆う絶縁膜として、電荷蓄積部１０２を覆う第２の絶縁膜６０２と、その上の絶縁膜３００（以下、本変形例においては、第１の絶縁膜３００と呼ぶ。）とから構成される。また、ゲート電極１０３の読み出し部１０４側の側面には、第２の絶縁膜６０２と同一の工程で形成された同一の組成を有するサイドウォール６０１が設けられている。ここで、サイドウォール６０１及び第２の絶縁膜６０２には、酸化シリコン又は窒化シリコン等を用いることができる。
【０１１７】
以下、本変形例に係る固体撮像素子の要部を製造方法と共に説明する。
【０１１８】
まず、基板１００の主面上に、例えば酸化シリコンからなるゲート絶縁膜（図示せず）及びポリシリコンからなるゲート電極１０３を選択的に形成する。その後、イオン注入法により、所望のレジストパターン及びゲート電極１０３をマスクとして、基板１００の上部に電荷蓄積部１０２及び読み出し部１０４を含む拡散領域をそれぞれ形成する。
【０１１９】
次に、基板１００の上に、電荷蓄積部１０２、読み出し部１０４及びゲート電極１０３を覆うように、絶縁性のサイドウォール形成膜を形成する。その後、リソグラフィにより、サイドウォール形成膜における電荷蓄積部１０２の上側部分をレジストパターンによってマスクする。続いて、レジストパターンをマスクとして、ドライエッチ等によりエッチバックを行って、サイドウォール形成膜からゲート電極１０３における読み出し部１０４側の側面を覆うサイドウォール６０１を形成する。これと同時に、サイドウォール形成膜から、ゲート電極１０３の電荷蓄積部１０２側の側面を覆うと共に電荷蓄積部１０２を覆う第２の絶縁膜６０２が形成される。このように、拡散領域である電荷蓄積部１０２の上に形成された第２の絶縁膜６０２を除去しないことから、電荷蓄積部１０２において、サイドウォール形成時のエッチングによるダメージがない。その結果、ノイズをより低減することができる。
【０１２０】
次に、基板１００の上に、第２の絶縁膜６０２、読み出し部１０４及びサイドウォール６０１を含むゲート電極１０３を覆うように、第１の絶縁膜３００を形成する。その後、リソグラフィ及びドライエッチングにより、第１の絶縁膜３００及び第２の絶縁膜６０２における電荷蓄積部１０２の上側部分を貫通して電荷蓄積部１０２を露出するホール３１０を開口する。続いて、第１の絶縁膜３００の上にホール３１０を埋め込むように、基板１００の上の全面にポリシリコンからなる半導体膜を形成する。
【０１２１】
次に、半導体膜におけるコンタクトプラグ２００の形成部分を除く領域に対して、ドライエッチング等を行って、半導体からなるコンタクトプラグ２００を形成する。ここで、コンタクトプラグ２００の形成部分は、半導体膜のホール３１０に埋め込まれた部分と、第１の絶縁膜３００におけるホール３１０の周縁部の上側を含む部分とから構成される。このように、コンタクトプラグ２００は、その下部が第１の絶縁膜３００及び第２の絶縁膜６０２に埋め込まれ、その上部の側部がホール３１０の周縁部の上に乗り上げて形成される結果、基板面に垂直な断面形状がほぼＴ字状となる。なお、第１の絶縁膜３００における半導体膜がエッチングにより除去される領域の下側部分、すなわち、第１の絶縁膜３００におけるコンタクトプラグ２００が形成されない領域は、完全に除去せずに厚さ方向にその少なくとも一部を残すようにする。好ましくは、第１の絶縁膜３００における半導体膜をエッチングする領域は、２０ｎｍ以上且つ６０ｎｍ以下程度の膜厚が残るようにする。
【０１２２】
さらに、図示はしていないが、図１に示す周辺回路領域１ｂにおいて、シリサイドが形成されるゲート電極及びソース・ドレイン等の上に成膜された第１の絶縁膜３００は、エッチング等によって、シリサイド化を行なう前に除去する。
【０１２３】
次に、図１に示す撮像画素領域１ａにおいては、第１の絶縁膜３００をシリサイドブロック層として、半導体からなるコンタクトプラグ２００の第１の絶縁膜３００から露出する部分にシリサイド２１０を選択的に形成する。ここで、電荷蓄積部１０２のコンタクトプラグ２００との接続部を除く領域、読み出し部１０４及びゲート電極１０３の上には、第１の絶縁膜３００がシリサイドブロック層として残っている。このため、電荷蓄積部１０２、読み出し部１０４及びゲート電極１０３にはシリサイド２１０は形成されない。また、図示はしていないが、図１に示す周辺回路領域１ｂにおいて、第１の絶縁膜３００が除去された領域に配置されているソース・ドレイン等の拡散領域及びゲート電極にはシリサイド２１０が形成される。
【０１２４】
このように、半導体からなるコンタクトプラグ２００の第１の絶縁膜３００よりも上に位置する部分の表面には、シリサイドが形成される。これにより、半導体からなり且つ上部が選択的にシリサイドかされたコンタクトプラグ２００を確実に形成することができる。
【０１２５】
次に、半導体からなり且つ上部が選択的にシリサイド化されたコンタクトプラグ２００を形成した後、層間絶縁層１０１、並びに該層間絶縁層１０１の内部に金属コンタクト１０６、配線１０５及び上部コンタクト１０９を順次形成する。
【０１２６】
その後、図示はしていないが、第１の実施形態と同様に、画素電極、光電変換層、対向電極、カラーフィルタ層及びトップレンズを順次形成する。
【０１２７】
ところで、電荷蓄積部１０２とのコンタクトとして、金属コンタクト１０６のみを用いる場合は、該金属コンタクト１０６を形成するためのドライエッチングによって、層間絶縁層１０１、第１の絶縁膜３００及び第２の絶縁膜６０２を貫通しなければならない。層間絶縁層１０１が酸化シリコンを主成分とし、第２の絶縁膜６０２が窒化シリコンを主成分とする絶縁性材料によって形成される場合は、異なる組成の材料をエッチングしなければならず、プロセスが困難となる。しかし、本発明のように、半導体からなるコンタクトプラグ２００をあらかじめ形成しておけば、電荷蓄積部１０２と金属コンタクト１０６との電気的な接続はコンタクトプラグ２００を介して行うことになるため、金属コンタクト１０６を形成するためのエッチングは、層間絶縁層１０１のみを貫通するだけでよくなるため、プロセスが容易となる。
【０１２８】
また、電荷蓄積部１０２の上には、第２の絶縁膜６０２、第１の絶縁膜３００及びコンタクトプラグ２００を設けているため、各撮像画素１０において、基板１００の主面からのコンタクトプラグ２００の上面までの高さが、読み出し部１０４の上面及びゲート電極１０３の上面までの高さと比べて高くなる。従って、金属コンタクト１０６を形成するためのドライエッチングを行う際に、層間絶縁層１０１の厚さがコンタクトプラグ２００の上側部分では薄くなるため、層間絶縁層１０１のエッチング量が少なくなる。これにより、コンタクトプラグ２００にはオーバエッチングが加わってしまい、該コンタクトプラグ２００を突き抜けるおそれがある。しかしながら、コンタクトプラグ２００の表面にシリサイド２１０が形成されており、一般にコバルト（Ｃｏ）、ニッケル（Ｎｉ）又は白金（Ｐｔ）等の金属により形成されるシリサイドは、金属コンタクト１０６を形成する際の層間絶縁層１０１に対するエッチング時の該層間絶縁層１０１に対するエッチング選択比が高いため、除去されにくくなる。
【０１２９】
従って、本変形例に係る固体撮像素子は、半導体からなり且つシリサイド化されたコンタクトプラグ２００を形成することにより、容易なプロセスにより固体撮像素子の製造が可能となる。
【０１３０】
また、図１０に示すように、本変形例においては、サイドウォール６０１及び第２の絶縁膜６０２は、一度の成膜工程による一の組成を持つサイドウォール形成膜を用いて形成したが、これに限られない。例えば、サイドウォール形成膜は、少なくとも２層から構成されていてもよい。また、この場合に、サイドウォール６０１を構成する複数の層よりも、第２の絶縁膜６０２を構成する層の方が少なく形成されていてもよい。例えば、サイドウォール形成膜を構成する複数の層が、ゲート電極１０３側から第１のシリコン酸化膜、第２のシリコン酸化膜及びシリコン窒化膜であり、第２の絶縁膜６０２を構成する層が第１のシリコン酸化膜であってもよい。この場合は、サイドウォール６０１と第２の絶縁膜６０２とは、１回の成膜工程では形成できない。
【０１３１】
以上のプロセスは、公知のプロセス、いわゆるＣＭＯＳプロセスにより適宜調整することができる。また、図示を省略している部分についても、公知のプロセス、いわゆるＣＭＯＳプロセスにより適宜調整することができる。
【０１３２】
以上の製造方法により、第１変形例に係る固体撮像素子を製造できる。
【０１３３】
また、本変形例に係る構成は、第２の実施形態に係る固体撮像素子にも適用できる。
【０１３４】
（第１の実施形態の第２変形例）
第１の実施形態の第２変形例に係る固体撮像素子について図１１を参照しながら説明する。なお、図１１は、固体撮像素子の要部を抽出して描いている。
【０１３５】
図１１に示すように、第２変形例に係る固体撮像素子は、第２の実施形態と同様に、ゲート電極１０３と金属コンタクト１０６との間に形成された、半導体からなり且つ上部が選択的にシリサイド化されたコンタクトプラグ２０１を有している。さらにコンタクトプラグ２０１の底部のコンタクト径は、電荷蓄積部１０２と接続されるコンタクトプラグ２００の底部のコンタクト径よりも大きい。
【０１３６】
以下、本変形例に係る固体撮像素子の要部を製造方法と共に説明する。
【０１３７】
まず、基板１００の主面上に、例えば酸化シリコンからなるゲート絶縁膜（図示せず）及びポリシリコンからなるゲート電極１０３を選択的に形成する。その後、イオン注入法により、所望のレジストパターン及びゲート電極１０３をマスクとして、基板１００の上部に電荷蓄積部１０２及び読み出し部１０４を含む拡散領域をそれぞれ形成する。
【０１３８】
次に、基板１００の上に、読み出し部１０４、ゲート電極１０３及び電荷蓄積部１０２を覆うように、絶縁膜３００を形成する。その後、リソグラフィ及びドライエッチングにより、絶縁膜３００における電荷蓄積部１０２の上側部分及びゲート電極１０３の上側部分を貫通して、電荷蓄積部１０２及びゲート電極１０３をそれぞれ露出するホール３１０を開口する。ここで、ゲート電極１０３の上に形成したホール３１０の下部の開口径は、電荷蓄積部１０２の上に形成したホール３１０の下部の開口径よりも大きくなるように形成する。すなわち、ゲート電極１０３の上に形成したホール３１０の下部の開口面積を、電荷蓄積部１０２上に形成したホール３１０の下部の開口面積よりも大きくする。続いて、絶縁膜３００の上に各ホール３１０を埋め込むように、基板１００の上の全面にポリシリコンからなる半導体膜を形成する。
【０１３９】
次に、半導体膜における各コンタクトプラグ２００、２０１の形成部分を除く領域に対して、ドライエッチング等を行って、半導体からなるコンタクトプラグ２００、２０１をそれぞれ形成する。ここで、コンタクトプラグ２００、２０１の形成部分は、それぞれ、半導体膜のホール３１０に埋め込まれた部分と、絶縁膜３００におけるホール３１０の周縁部の上側を含む部分とから構成される。このように、コンタクトプラグ２００、２０１は、それぞれ、その下部が絶縁膜３００に埋め込まれ、その上部の側部がホール３１０の周縁部の上に乗り上げて形成される結果、基板面に垂直な断面形状がほぼＴ字状となる。
【０１４０】
また、絶縁膜３００におけるゲート電極１０３上のホール３１０の開口径が、電荷蓄積部１０２上のホール３１０の開口径よりも大きいため、それぞれに形成されるコンタクトプラグ２００、２０１の底面は、ゲート電極１０３上のコンタクトプラグ２０１の方が、電荷蓄積部１０２上のコンタクトプラグ２００よりも大きくなる。なお、絶縁膜３００における半導体膜がエッチングにより除去される領域の下側部分、すなわち、絶縁膜３００におけるコンタクトプラグ２００、２０１が形成されない領域は、完全に除去せずに厚さ方向にその少なくとも一部を残すようにする。好ましくは、絶縁膜３００における半導体膜をエッチングする領域は、２０ｎｍ以上且つ６０ｎｍ以下程度の膜厚が残るようにする。
【０１４１】
さらに、図示はしていないが、図１に示す周辺回路領域１ｂにおいて、シリサイドが形成されるゲート電極及びソース・ドレイン等の上に成膜された絶縁膜３００は、エッチング等によって、シリサイド化を行なう前に除去する。
【０１４２】
次に、図１に示す撮像画素領域１ａにおいては、絶縁膜３００をシリサイドブロック層として、半導体からなるコンタクトプラグ２００、２０１の絶縁膜３００から露出する部分にシリサイド２１０を選択的に形成する。ここで、電荷蓄積部１０２のコンタクトプラグ２００との接続部を除く領域、読み出し部１０４及びゲート電極１０３のコンタクトプラグ２０１との接続部を除く領域の上には、絶縁膜３００がシリサイドブロック層として残っている。このため、電荷蓄積部１０２、読み出し部１０４及びゲート電極１０３には、シリサイド２１０は形成されない。また、図示はしていないが、図１に示す周辺回路領域１ｂにおいて、絶縁膜３００が除去された領域に配置されているソース・ドレイン等の拡散領域及びゲート電極にはシリサイド２１０が形成される。
【０１４３】
このように、半導体からなるコンタクトプラグ２００、２０１の絶縁膜３００よりも上に位置する部分の表面には、それぞれシリサイド２１０が形成される。これにより、半導体からなり且つ上部が選択的にシリサイド化されたコンタクトプラグ２００、２０１を確実に形成することができる。
【０１４４】
次に、半導体からなり且つ上部が選択的にシリサイド化されたコンタクトプラグ２００、２０１を形成した後、層間絶縁層１０１、並びに該層間絶縁層１０１の内部に金属コンタクト１０６、配線１０５及び上部コンタクト１０９を順次形成する。
【０１４５】
その後、図示はしていないが、第１の実施形態と同様に、画素電極、光電変換層、対向電極、カラーフィルタ層及びトップレンズを順次形成する。
【０１４６】
本変形例に係る固体撮像素子においては、電荷蓄積部１０２と半導体からなるコンタクトプラグ２００の接触面積と比べて、ゲート電極１０３と半導体からなるコンタクトプラグ２０１の接触面積の方が大きい。これにより、ゲート電極１０３と半導体からなるコンタクトプラグ２０１のコンタクト抵抗を低抵抗化することができる。
【０１４７】
以上のプロセスは、公知のプロセス、いわゆるＣＭＯＳプロセスにより適宜調整することができる。また、図示を省略している部分についても、公知のプロセス、いわゆるＣＭＯＳプロセスにより適宜調整することができる。
【０１４８】
以上の製造方法により、第２変形例に係る固体撮像素子を製造できる。
【０１４９】
また、本変形例に係る構成は、第２の実施形態に係る固体撮像素子にも適用できる。
【０１５０】
（第１の実施形態の第３変形例）
第１の実施形態の第３変形例に係る固体撮像素子について図１２（ａ）〜図１２（ｄ）を参照しながら説明する。なお、図１２（ａ）〜図１２（ｄ）は、固体撮像素子の要部を抽出して描いている。
【０１５１】
図１２（ｄ）に示すように、第３変形例に係る固体撮像素子は、電荷蓄積部１０２と接触する半導体からなるコンタクトプラグ２００の底部の中央部分に、下方に突き出す凸部２００ａを設けている。
【０１５２】
以下、本変形例に係る固体撮像素子の要部を製造方法と共に説明する。
【０１５３】
まず、図１２（ａ）に示すように、基板１００の上部に、拡散領域である電荷蓄積部１０２を選択的に形成する。
【０１５４】
続いて、電荷蓄積部１０２の上に絶縁膜３００を形成する、その後、エッチング等によって、絶縁膜３００を貫通するホール３１０を開口する。このときのエッチングにより、基板１００の上部、すなわち電荷蓄積部１０２におけるホール３１０の下側部分が掘り込まれて、掘り込み部１０２ａが形成される。
【０１５５】
次に、図１２（ｂ）に示すように、絶縁膜３００に対して、ホール３１０の開口径を拡げるエッチングを行って、新たなホール３１０ａを形成する。例えば、この場合のエッチングには、洗浄薬液によるウェットエッチにより絶縁膜３００を等方的にエッチングする。これにより、ホール３１０の開口径が拡大したホール３１０ａを形成することができ、掘り込み部１０２ａは、ホール３１０の下面の中央部に位置するようになる。
【０１５６】
次に、図１２（ｃ）に示すように、ホール３１０ａが形成された絶縁膜３００の上に、ポリシリコンからなる半導体膜を形成する。その後、半導体膜におけるコンタクトプラグ２００の形成部分を除く領域に対して、ドライエッチング等を行って、半導体からなるコンタクトプラグ２００を形成する。これにより、コンタクトプラグ２００の形成部分は、半導体膜のホール３１０ａ及び電荷蓄積領域１０２の掘り込み部１０２ａに埋め込まれた部分と、絶縁膜３００におけるホール３１０ａの周縁部の上側部分とから構成される。従って、コンタクトプラグ２００は、その底部に段差を有する階段状となる。なお、絶縁膜３００における半導体膜がエッチングにより除去される領域の下側部分、すなわち、絶縁膜３００におけるコンタクトプラグ２００が形成されない領域は、完全に除去せずに厚さ方向にその少なくとも一部を残すようにする。好ましくは、絶縁膜３００における半導体膜をエッチングする領域は、２０ｎｍ以上且つ６０ｎｍ以下程度の膜厚が残るようにする。
【０１５７】
次に、図１２（ｄ）に示すように、絶縁膜３００をシリサイドブロック層として、半導体からなるコンタクトプラグ２００の絶縁膜３００から露出する部分にシリサイド２１０を選択的に形成する。ここで、電荷蓄積部１０２のコンタクトプラグ２００との接続部を除く領域の上には絶縁膜３００がシリサイドブロック層として残っている。このため、電荷蓄積部１０２には、シリサイド２１０は形成されない。これに対し、半導体からなるコンタクトプラグ２００の絶縁膜３００よりも上に位置する部分の表面には、シリサイド２１０が形成される。
【０１５８】
このように、半導体からなり且つ上部が選択的にシリサイド化されたコンタクトプラグ２００を確実に形成することができる。
【０１５９】
その後、図示はしていないが、第１の実施形態と同様に、層間絶縁層を形成し、該層間絶縁層には、金属コンタクト、配線及び上部コンタクトを形成する。続いて、層間絶縁層の上に、画素電極、光電変換層、対向電極、カラーフィルタ層及びトップレンズを順次形成する。
【０１６０】
このように、本変形例に係る固体撮像素子は、ドライエッチングによる基板１００、すなわち拡散領域である電荷蓄積部１０２へのダメージに影響する掘り込み部１０２ａの径２０が、絶縁膜３００のホール３１０ａの開口径２１よりも小さくなる。これにより、電荷蓄積部１０２へのダメージが低減される結果、ノイズを抑制することができる。
【０１６１】
逆に、電荷蓄積部１０２とコンタクトプラグ２００との接触面積を決定するホール３１０ａの開口径２１は、初期のホール３１０の開口径に相当する径２０よりも大きくなっている。従って、電荷蓄積部１０２とコンタクトプラグ２００とのコンタクト抵抗を小さくすることができる。
【０１６２】
以上のプロセスは、公知のプロセス、いわゆるＣＭＯＳプロセスにより適宜調整することができる。また、図示を省略している部分についても、公知のプロセス、いわゆるＣＭＯＳプロセスにより適宜調整することができる。
【０１６３】
以上の製造方法により、第３変形例に係る固体撮像素子を製造できる。
【０１６４】
また、本変形例に係る構成は、第１の実施形態、その第１変形例及び第２変形例並びに第２の実施形態に係る各固体撮像素子にも適用することができる。
【０１６５】
（第１の実施形態の第４変形例）
第１の実施形態の第４変形例に係る固体撮像素子について図１３を参照しながら説明する。なお、図１３は、固体撮像素子の要部を抽出して描いている。
【０１６６】
図１３に示すように、第４変形例に係る固体撮像素子は、画素領域内に配置されたトランジスタの拡散領域であるソース・ドレイン７０１を挟んで形成された２つのゲート電極１１３、１２３の間に、該ソース・ドレイン７０１と接触し、且つ、コンタクトプラグ２００の上部の側端部が２つのゲート電極１１３、１２３の上に跨るように形成されたコンタクトプラグ２００を有している。
【０１６７】
以下、本変形例に係る固体撮像素子の要部を製造方法と共に説明する。
【０１６８】
まず、図１３に示すように、基板１００の主面上に、例えば酸化シリコンからなるゲート絶縁膜（図示せず）及びポリシリコンからなるゲート電極１１３、１２３を選択的に形成する。その後、イオン注入法により、所望のレジストパターン及びゲート電極１１３、１２３をマスクとして、基板１００の上部にソース・ドレイン７０１を選択的に形成する。
【０１６９】
次に、基板１００の上に、ソース・ドレイン７０１及びゲート電極１１３、１２３を覆うように、絶縁膜３００を形成する。その後、リソグラフィ及びドライエッチングにより、絶縁膜３００におけるソース・ドレイン７０１の上側部分を貫通してソース・ドレイン７０１を露出するホール３１０を開口する。続いて、絶縁膜３００の上にホール３１０を埋め込むように、基板１００の上の全面にポリシリコンからなる半導体膜を形成する。
【０１７０】
次に、半導体膜におけるコンタクトプラグ２００の形成部分を除く領域に対して、ドライエッチング等を行って、半導体からなるコンタクトプラグ２００を形成する。ここで、コンタクトプラグ２００における基板面に垂直な方向の断面には、２つのゲート電極１１３、１２３の側面及び上面の形状に起因して、上面の中央部分に凹部２００ｂが形成される。すなわち、コンタクトプラグ２００の上面における、ゲート電極１１３、１２３に挟まれてなるホール３１０の上側部分は凹む一方、各ゲート電極１１３、１２３の上側部分は盛り上がる。このように、本変形例に係るコンタクトプラグ２００は、その下部が絶縁膜３００のホール３１０に埋め込まれた部分と、その上部の側部が絶縁膜３００上のゲート電極１１３、１２３の上側部分に乗り上げた部分とから構成される。これにより、コンタクトプラグ２００の基板面に垂直な断面形状がほぼＹ字状となる。
【０１７１】
また、ゲート電極１１３、１２３の側面にサイドウォールが形成されている場合は、コンタクトプラグ２００の上部の側部はゲート電極１１３、１２３の上側部分に乗り上げなくても、ソース・ドレイン７０１側のサイドウォールの上部にのみ乗り上げた状態であっても構わない。すなわち、コンタクトプラグ２００の上部がソース・ドレイン等の拡散領域の両側に形成された段差部分に乗り上げていれば、乗り上げることで上面が凹んだコンタクトプラグとすることができる。言い換えると、コンタクトプラグ２００の上部の側部は、ゲート電極１１３、１２３の上に位置していなくても、該ゲート電極１１３、１２３の側面に形成されたソース・ドレイン７０１側のサイドウォールの上方に位置していてもよい。
【０１７２】
なお、絶縁膜３００における半導体膜がエッチングにより除去される領域の下側部分、すなわち、絶縁膜３００におけるコンタクトプラグ２００が形成されない領域は、完全に除去せずに厚さ方向にその少なくとも一部を残すようにする。好ましくは、絶縁膜３００における半導体膜２００Ａをエッチングする領域は、２０ｎｍ以上且つ６０ｎｍ以下程度の膜厚が残るようにする。
【０１７３】
ここで、コンタクトプラグ２００を形成する半導体材料は、ボロンドープドポリシリコンである。また、ソース・ドレイン７０１を含むトランジスタは、ｐＭＯＳトランジスタである。
【０１７４】
次に、図示していないが、図１に示す周辺回路領域１ｂにおいて、シリサイドが形成される領域の上に形成された絶縁膜３００は、エッチング等によって、シリサイド化を行なう前に除去する。
【０１７５】
次に、絶縁膜３００をシリサイドブロック層として、半導体からなるコンタクトプラグ２００の絶縁膜３００から露出する部分にシリサイド２１０を選択的に形成する。ここで、ソース・ドレイン７０１の上には、絶縁膜３００及びゲート電極１１３、１２３が形成され、また、ゲート電極１１３、１２３の上には、絶縁膜３００がシリサイドブロック層として残っている。このため、ソース・ドレイン７０１及びゲート電極１１３、１２３にはシリサイド２１０は形成されない。また、図示はしていないが、図１に示す周辺回路領域１ｂにおいては、絶縁膜３００が除去された領域に配置されているソース・ドレイン等の拡散領域及びゲート電極にはシリサイド２１０が形成される。
【０１７６】
このように、半導体からなるコンタクトプラグ２００の上部で且つ絶縁膜３００よりも上に位置する部分の表面には、シリサイド２１０が形成される。これにより、半導体からなり且つ上部が選択的にシリサイド化されたコンタクトプラグを確実に形成することができる。
【０１７７】
次に、半導体からなり且つ上部が選択的にシリサイド化されたコンタクトプラグ２００を形成した後、層間絶縁層１０１並びに該層間絶縁層１０１の内部に金属コンタクト１０６、配線１０５及び上部コンタクト１０９を順次形成する。ここで、金属コンタクト１０６の下部は、上部がシリサイド化された半導体からなるコンタクトプラグ２００の凹部２００ｂで接触している。このように、本変形例に係る固体撮像素子においては、金属コンタクト１０６が、基板面に垂直な断面がＹ字状となるコンタクトプラグ２００の上面の凹部２００ｂで接触しているため、平坦な部分で接触する場合よりも接触面積が大きくなる。その結果、金属コンタクト１０６とコンタクトプラグ２００とのコンタクト抵抗を低抵抗化することができる。
【０１７８】
その後、図示はしていないが、第１の実施形態と同様に、電荷蓄積部、読み出し部、画素電極、光電変換層、対向電極、カラーフィルタ及びトップレンズを形成する。
【０１７９】
または、第２の実施形態と同様に、フォトダイオード、読み出し部、カラーフィルタ及びトップレンズを順次形成する。
【０１８０】
以上のプロセスは、公知のプロセス、いわゆるＣＭＯＳプロセスにより適宜調整することができる。また、図示を省略している部分についても、公知のプロセス、いわゆるＣＭＯＳプロセスにより適宜調整することができる。
【０１８１】
以上の製造方法により、第４変形例に係る固体撮像素子を製造できる。
【０１８２】
（第１の実施形態の第５変形例）
第１の実施形態の第５変形例に係る固体撮像素子について図１４（ａ）を参照しながら説明する。なお、図１４（ａ）は、固体撮像素子の要部を抽出して描いている。
【０１８３】
図１４（ａ）に示すように、第５変形例に係る固体撮像素子は、基板１００の上部に互いに間隔をおいて形成された拡散領域である、チャネル７０２と電荷蓄積部１０２と有している。チャネル７０２の上には、ゲート絶縁膜（図示せず）を介在させたゲート電極１３３が形成されている。また、基板１００の上には、ゲート電極１３３及び電荷蓄積部１０２を覆うように絶縁膜３００が形成されている。絶縁膜３００の上には、コンタクトプラグ２００が形成されている。コンタクトプラグ２００は、絶縁膜３００を貫通するホール３１０ｂ、３１０ｃに充填される部分によって、ゲート電極１３３と電荷蓄積部１０２とを互いに電気的に接続する。コンタクトプラグ２００における絶縁膜３００から露出する部分の上面及び側面には、シリサイド２１０が形成されている。
【０１８４】
以下、本変形例に係る固体撮像素子の要部を製造方法と共に説明する。
【０１８５】
まず、図１４（ａ）に示すように、基板１００の上部に、電荷蓄積部１０２及びチャネル７０２を含む拡散領域を選択的に形成する。続いて、基板１００の上のチャネル７０１の上にゲート絶縁膜（図示せず）を介在させたゲート電極１３３を選択的に形成する。
【０１８６】
次に、基板１００の上に、ゲート電極１３３及び電荷蓄積部１０２を覆うように、絶縁膜３００を形成する。その後、リソグラフィ及びドライエッチングにより、絶縁膜３００におけるゲート電極１３３及び電荷蓄積部１０２の上側部分をそれぞれ露出するホール３１０ｂ、３１０ｃを開口する。続いて、絶縁膜３００の上に各ホール３１０ｂ、３１０ｃそれぞれを埋め込むように、基板１００の上の全面にポリシリコンからなる半導体膜を形成する。
【０１８７】
次に、半導体膜におけるコンタクトプラグ２００の形成部分を除く領域に対して、ドライエッチング等を行って、半導体からなるコンタクトプラグ２００を形成する。これにより、コンタクトプラグ２００は、ゲート電極１３３の上面から電荷蓄積部１０２の上に跨るように形成される。従って、電荷蓄積部１０２と接続されるコンタクトプラグと、ゲート電極１３３と接続されるコンタクトプラグとは、１つの絶縁膜３００を用いて一体に形成される。なお、絶縁膜３００における半導体膜がエッチングにより除去される領域の下側部分、すなわち、絶縁膜３００におけるコンタクトプラグ２００が形成されない領域は、完全に除去せずに厚さ方向にその少なくとも一部を残すようにする。好ましくは、絶縁膜３００における半導体膜をエッチングする領域は、２０ｎｍ以上且つ６０ｎｍ以下程度の膜厚が残るようにする。
【０１８８】
ここで、コンタクトプラグ２００を形成する半導体材料は、ボロンドープドポリシリコンであり、チャネル７０２を含むトランジスタは、ｐＭＯＳトランジスタである。
【０１８９】
次に、図示していないが、図１に示す周辺回路領域１ｂにおいて、シリサイドが形成される領域の上に形成された絶縁膜３００は、エッチング等によって、シリサイド化を行なう前に除去する。
【０１９０】
次に、絶縁膜３００をシリサイドブロック層として、半導体からなるコンタクトプラグ２００の絶縁膜３００から露出する部分にシリサイド２１０を選択的に形成する。ここで、ゲート電極１３３及び電荷蓄積部１０２の上には、絶縁膜３００がシリサイドブロック層として残っている。このため、ゲート電極１３３及び電荷蓄積部１０２にはシリサイド２１０は形成されない。また、図示はしていないが、図１に示す周辺回路領域１ｂにおいては、絶縁膜３００が除去された領域に配置されているソース・ドレイン等の拡散領域及びゲート電極にはシリサイド２１０が形成される。
【０１９１】
このように、半導体からなるコンタクトプラグ２００の上部で且つ絶縁膜３００よりも上に位置する部分の表面には、シリサイド２１０が形成される。これにより、半導体からなり且つ上部が選択的にシリサイド化されたコンタクトプラグを確実に形成することができる。
【０１９２】
次に、半導体からなり且つ上部が選択的にシリサイド化されたコンタクトプラグ２００を形成した後、層間絶縁層１０１並びに該層間絶縁層１０１の内部に金属コンタクト１０６、配線１０５及び上部コンタクト１０９を順次形成する。
【０１９３】
その後、図示はしていないが、第１の実施形態と同様に、画素電極、光電変換層、対向電極、カラーフィルタ及びトップレンズを形成する。
【０１９４】
本変形例に係る固体撮像素子は、ゲート電極１３３と電荷蓄積部１０２とが、半導体からなり且つ上部がシリサイド化されたコンタクトプラグ２００によって電気的に接続されている。
【０１９５】
一般に、固体撮像素子においては、電荷蓄積部と増幅トランジスタのゲート電極とが電気的に接続されている。電荷蓄積部は、蓄積された信号電荷によりその電圧が変化する。増幅トランジスタは、電荷蓄積部の電圧の変化に応じてゲート電圧が変化し動作する。ゲート電極１３３が、増幅トランジスタのゲート電極である場合は、電荷蓄積部１０２と増幅トランジスタのゲート電極１３３とが、半導体からなり且つ上部がシリサイド化されたコンタクトプラグ２００によって直接に接続される。従って、本変形例に係るコンタクトプラグ２００によって、ゲート電極１３３と電荷蓄積部１０２とを低抵抗で接続することができる。
【０１９６】
以上、ゲート電極１３３と隣接する電荷蓄積部１０２とを直接に接続するコンタクトプラグ２００について説明したが、隣接する拡散領域同士を直接に接続するコンタクトプラグ２００についても適用することが可能である。以下に、第６変形例として説明する。
【０１９７】
（第１の実施形態の第６変形例）
図１４（ｂ）を用いて、第１の実施形態の第６変形例に係る固体撮像素子が有する、隣接する拡散領域同士を直接接続するコンタクトプラグについてその構造を説明する。なお、製造方法については、第５変形例で説明したゲート電極と電荷蓄積部とを直接に接続するコンタクトプラグの製造方法において、ゲート電極部分を拡散領域として考えればよい。
【０１９８】
図１４（ｂ）に示すように、第６変形例に係る固体撮像素子は、基板１００の上部に互いに間隔をおいて形成された拡散領域である、ソース・ドレイン領域８０１、８０２、８０３及び８０４有している。ソース・ドレイン領域８０１、８０２に挟まれた領域の基板１００の上には、ゲート絶縁膜（図示せず）を介して増幅トランジスタのゲート電極１４３が形成されている。ソース・ドレイン領域８０３、８０４に挟まれた領域の基板１００の上には、ゲート絶縁膜（図示せず）を介してリセットトランジスタのゲート電極１５３が形成されている。また、基板１００の上には、ゲート電極１４３、１５３及びソース・ドレイン領域８０１、８０２、８０３及び８０４を覆うように絶縁膜３００が形成されている。絶縁膜３００の上には、半導体からなるコンタクトプラグ２００が形成されている。コンタクトプラグ２００は、絶縁膜３００を貫通するホール３１０ｄ、３１０ｅに充填される部分によって、増幅トランジスタのドレイン８０２とリセットトランジスタのドレイン８０３とを互いに電気的に接続する。コンタクトプラグ２００における絶縁膜３００から露出する部分の上面及び側面には、シリサイド２１０が形成されている。コンタクトプラグ２００及び絶縁膜３００の上方には層間絶縁層１０１が形成されており、該層間絶縁層１０１の内部には、シリサイド化されたコンタクトプラグ２００と接続される金属コンタクト１０６、該金属コンタクト１０６と接続される配線１０５、及び該配線１０５と接続される上部コンタクト１０９が形成されている。図示はしていないが、第１の実施形態と同様に、画素電極、光電変換層、対向電極、カラーフィルタ及びトップレンズが形成されている。
【０１９９】
一般的な固体撮像素子においては、蓄積された電荷は、リセットトランジスタを介して外部に排出される。このため、リセットトランジスタのドレインと増幅トランジスタのドレインとは電気的に接続されている。
【０２００】
本変形例においては、増幅トランジスタのドレイン８０２とリセットトランジスタのドレイン８０３とは、半導体からなり且つ上部がシリサイド化されたコンタクトプラグ２００によって直接に接続される。従って、本変形例に係るコンタクトプラグ２００によって、増幅トランジスタのドレイン８０２とリセットトランジスタのドレイン８０３とを低抵抗で接続することができる。
【０２０１】
以上のプロセスは、公知のプロセス、いわゆるＣＭＯＳプロセスにより適宜調整することができる。また、図示を省略している部分についても、公知のプロセス、いわゆるＣＭＯＳプロセスにより適宜調整することができる。
【０２０２】
以上の製造方法により、第５変形例及び第６変形例に係る固体撮像素子を製造できる。
【０２０３】
なお、上述した第１〜第６の各変形例は、第１の実施形態の変形例として記載したが、各変形例は第１の実施形態又は第２の実施形態において、単独でも適用可能であるし、種々組み合わせて適用可能であることはいうまでもない。
【産業上の利用可能性】
【０２０４】
本発明に係る固体撮像素子及びその製造方法は、低ノイズで且つ低抵抗な性能を有する固体撮像素子を備えるディジタルスチルカメラ又はディジタルムービカメラ等に有用である。
【符号の説明】
【０２０５】
１        固体撮像素子
１ａ      撮像画素領域
１ｂ      周辺回路領域
１０      撮像画素
２０、２１  ホール径
１００    基板
１０１    層間絶縁層
１０２    電荷蓄積部
１０２ａ  掘り込み部
１０３、１１３、１２３、１３３、１４３、１５３  ゲート電極
１０４    読み出し部
１０５    配線
１０６    金属コンタクト
１０７    画素電極
１０８    対向電極
１０９    上部コンタクト
１１１    光電変換層
１１２    カラーフィルタ
１１４    トップレンズ
２２０Ａ  半導体膜
２００    コンタクトプラグ
２００ａ  凸部
２００ｂ  凹部
２０１    コンタクトプラグ
２１０    シリサイド
３００    （第１の）絶縁膜
３１０、３１０ａ、３１０ｂ、３１０ｃ、３１０ｄ、３１０ｅ  ホール
３２０    ホール
５０１    フォトダイオード
５０２    読み出し部
５０３    ゲート電極
５０４    ソース・ドレイン
６０１    サイドウォール
６０２    第２の絶縁膜
７０１、８０１、８０２、８０３、８０４    ソース・ドレイン
７０２    チャネル
【図１】
2013190759.tif 000003
【図２】
2013190759.tif 000004
【図３】
2013190759.tif 000005
【図４】
2013190759.tif 000006
【図５】
2013190759.tif 000007
【図６】
2013190759.tif 000008
【図７】
2013190759.tif 000009
【図８】
2013190759.tif 000010
【図９】
2013190759.tif 000011
【図１０】
2013190759.tif 000012
【図１１】
2013190759.tif 000013
【図１２】
2013190759.tif 000014
【図１３】
2013190759.tif 000015
【図１４】
2013190759.tif 000016
【図１５】
2013190759.tif 000017
【手続補正書】
【提出日】平成26年9月19日(2014.9.19)
【手続補正１】
【補正対象書類名】明細書
【補正対象項目名】全文
【補正方法】変更
【補正の内容】
【発明の詳細な説明】
【技術分野】
【０００１】
本開示は、固体撮像素子及びその製造方法に関する。
【背景技術】
【０００２】
ディジタルスチルカメラ等に搭載されている固体撮像素子、例えば、ＣＭＯＳ（Complementary Metal-Oxide Semiconductor）センサ又はＣＣＤ（Charge-Coupled Device）センサは、２次元配置された複数のフォトダイオードを有している。従来において、各フォトダイオードは、半導体基板中にＰＮ接合を形成することにより構成されている。
【０００３】
近年、多画素化及び微細化に伴って画素サイズが小さくなっており、フォトダイオード領域の面積も小さくなる傾向にある。フォトダイオード領域の面積が小さくなると、１画素当たりの飽和信号量の低下、又は開口率及び集光効率の低下等による感度の低下等、センサ特性が低下するという問題が生じてきている。
【０００４】
さらに、飽和信号量及び感度特性が低下するのに伴い、ノイズの低減が重要となる。ノイズの要因の１つに、画素領域内の電荷蓄積部及び読み出し部等における結晶欠陥及び金属汚染がある。特に、画素領域のゲート電極及び拡散領域にシリサイドを形成した場合に、シリサイド形成用の金属が電荷蓄積部及び読み出し部等に拡散して、白きず等のノイズとして現れる。
【０００５】
従って、このようなノイズの問題を解決するために、画素領域についてはシリサイドを形成しない固体撮像素子が一般的となっている（例えば、特許文献１等を参照。）。
【０００６】
また、近年、光利用効率を上げるために基板の上方に有機光電変換層を積層した構造を採る固体撮像素子も開発されている（例えば、特許文献２等を参照。）。
【先行技術文献】
【特許文献】
【０００７】
【特許文献１】特開２００６−２４５５４０号公報
【特許文献２】特開２００９−１３００９０号公報
【特許文献３】特開昭５８−１０３１６５号公報
【特許文献４】特開昭５８−１０３１６６号公報
【特許文献５】特開２００３−３３２５５１号公報
【発明の概要】
【発明が解決しようとする課題】
【０００８】
しかしながら、画素領域にシリサイドを形成しない場合でも、半導体基板上に形成された電荷蓄積部、読み出し部及びソース・ドレイン等の拡散領域とそれぞれ接続されるコンタクトには、タングステン又はチタン等の金属材料が用いられる。このため、拡散領域と金属コンタクトとの接触面において合金化反応が起こり、結晶欠陥が生じる。
【０００９】
半導体基板の画素領域に形成された拡散領域と金属コンタクトとの接触面積は比較的に小さい。しかし、微細化が進む固体撮像素子においては、この接触面で発生する結晶欠陥を起因とするノイズが無視できないレベルとなってきている。
【００１０】
また、画素領域にシリサイドを形成しない構造を採ると、コンタクト抵抗が大きくなる。さらに、微細化によりコンタクト抵抗が増大し、高速動作性等のセンサ特性が低下するという問題が生じる。
【００１１】
図１５にシリサイドを形成していない拡散領域上のコンタクトにおけるコンタクト径とコンタクト抵抗との相関を示す。コンタクト径とコンタクト抵抗との相関はコンタクトの構成材料、基板表面の不純物濃度及び処理温度等の条件により変わるため、図１５は一般的なコンタクト径とコンタクト抵抗との相関の一例を示している。従って、図１５に示す数値は概略である。高速動作のための回路動作の観点から、画素領域におけるコンタクト抵抗には、キロオーム（ｋΩ）オーダの低抵抗のコンタクト抵抗が求められるが、画素領域にシリサイドを形成しない構造で微細化が進むと、図１５から分かるように、コンタクト抵抗はメガオーム（ＭΩ）オーダの抵抗へと急激に増大する。
【００１２】
また、有機固体撮像素子においては、半導体基板に形成された拡散領域である電荷蓄積部と金属コンタクトとの接触面における結晶欠陥を起因とするノイズは、特に問題となる。光電変換層によって光生成された信号電荷は、半導体基板に形成された電荷蓄積部に蓄積される。光電変換層と電荷蓄積部とを電気的に接続するには、電荷蓄積部の上に金属コンタクトが形成される。前述したように電荷蓄積部が形成された半導体基板と金属コンタクトとの接触面において、合金化反応による結晶欠陥が発生し、電荷蓄積部におけるノイズの要因となる。有機固体撮像素子の場合は、信号を発生させる光電変換層と電荷蓄積部とが電気的に接続されている。このため、電荷蓄積部におけるノイズは信号電荷と共に蓄積される結果、センサ特性に大きく影響するので、問題は大きい。
【００１３】
本開示は、前記の問題を解決し、ノイズの発生を抑え且つ画素領域のコンタクト抵抗を低減できるようにすることを目的とする。
【課題を解決するための手段】
【００１４】
本開示の一態様に係る固体撮像素子は、基板上に複数の撮像画素が配列された撮像画素領域を有する固体撮像素子を対象とし、撮像画素は、基板に形成された拡散領域と、基板上における拡散領域の側方に形成された第１のゲート電極と、拡散領域の上に形成された第１の絶縁膜と、第１の絶縁膜を貫通して拡散領域と接続された、半導体からなる第１のコンタクトプラグとを有し、第１のコンタクトプラグは、その下部が第１の絶縁膜に埋め込まれ、且つその上部が第１の絶縁膜から露出しており、第１のコンタクトプラグの上部の表面には、シリサイドが形成されており、拡散領域及び第１のゲート電極は、第１の絶縁膜に覆われている。
【００１５】
本開示の一態様に係る固体撮像素子の製造方法は、基板上に複数の撮像画素が配列された撮像画素領域を有する固体撮像素子の製造方法を対象とし、基板上の撮像画素領域に、各撮像画素と対応して拡散領域を形成する工程と、拡散領域の上に絶縁膜を形成する工程と、絶縁膜に、拡散領域を露出する第１のホールを形成する工程と、絶縁膜の上に、第１のホールを埋め込むように半導体膜を形成する工程と、半導体膜から、第１のホールを埋め込み且つ絶縁膜から露出する第１のコンタクトプラグを形成する工程と、絶縁膜から露出する第１のコンタクトプラグの表面にシリサイドを形成する工程とを備え、第１のコンタクトプラグの上部の周縁部は、絶縁膜に乗り上げるように形成されている。
【００１６】
本開示は、半導体基板にフォトダイオードを形成した固体撮像素子にも、半導体基板の上方に有機半導体材料で形成した光電変換層を有する、いわゆる有機固体撮像素子にも適用可能である。
【００１７】
ここで、拡散領域とは、半導体基板に不純物の導入拡散を行なった領域をいい、信号電荷の蓄積及び読み出しを行なうための電荷蓄積部、読み出し部及びトランジスタのソース・ドレイン等を含む。
【発明の効果】
【００１８】
本開示に係る固体撮像素子及びその製造方法によると、低ノイズで且つ低抵抗な固体撮像素子を実現することができる。
【図面の簡単な説明】
【００１９】
【図１】図１は本開示に係る固体撮像素子の概略構成を示す模式的な平面図である。
【図２】図２は第１の実施形態に係る固体撮像素子における撮像画素領域の一部を示す模式的な断面図である。
【図３】図３は第１の実施形態に係る固体撮像素子の製造方法の一工程を示す模式的な断面図である。
【図４】図４は第１の実施形態に係る固体撮像素子の製造方法の一工程を示す模式的な断面図である。
【図５】図５は第１の実施形態に係る固体撮像素子の製造方法の一工程を示す模式的な断面図である。
【図６】図６は第１の実施形態に係る固体撮像素子の製造方法の一工程を示す模式的な断面図である。
【図７】図７は第１の実施形態に係る固体撮像素子の製造方法の一工程を示す模式的な断面図である。
【図８】図８は第１の実施形態に係る固体撮像素子の製造方法の一工程を示す模式的な断面図である。
【図９】図９は第２の実施形態に係る固体撮像素子における撮像画素領域の一部を示す模式的な断面図である。
【図１０】図１０は第１の実施形態の第１変形例に係る固体撮像素子における撮像画素領域の一部を示す模式的な断面図である。
【図１１】図１１は第１の実施形態の第２変形例に係る固体撮像素子における撮像画素領域の一部を示す模式的な断面図である。
【図１２】図１２（ａ）〜図１２（ｄ）は第１の実施形態の第３変形例に係る固体撮像素子の要部の製造方法を示す工程順の断面図である。
【図１３】図１３は第１の実施形態の第４変形例に係る固体撮像素子における撮像画素領域の一部を示す模式的な断面図である。
【図１４】図１４（ａ）は第１の実施形態の第５変形例に係る固体撮像素子における撮像画素領域の一部を示す模式的な断面図である。図１４（ｂ）は第１の実施形態の第６変形例に係る固体撮像素子における撮像画素領域の一部を示す模式的な断面図である。
【図１５】図１５はシリサイドを形成していない拡散領域上のコンタクトにおけるコンタクト径とコンタクト抵抗との相関を示すグラフである。
【発明を実施するための形態】
【００２０】
本開示の一実施形態に係る固体撮像素子は、基板上に複数の撮像画素が配列された撮像画素領域を有する固体撮像素子を対象とし、撮像画素は、基板に形成された拡散領域と、基板上における拡散領域の側方に形成された第１のゲート電極と、拡散領域の上に形成された第１の絶縁膜と、第１の絶縁膜を貫通して拡散領域と接続された、半導体からなる第１のコンタクトプラグとを有し、第１のコンタクトプラグは、その下部が第１の絶縁膜に埋め込まれ、且つその上部が第１の絶縁膜から露出しており、第１のコンタクトプラグの上部の表面には、シリサイドが形成されており、拡散領域及び第１のゲート電極は、第１の絶縁膜に覆われている。  
【００２１】
一実施形態に係る固体撮像素子によると、撮像画素領域に形成される第１のコンタクトプラグは、半導体からなるため、第１のコンタクトプラグと拡散領域との接合面で合金化反応が起きず、その結果、結晶欠陥に起因するノイズが発生しない。さらに、半導体からなる第１のコンタクトプラグの上部の表面にはシリサイドが形成されるものの、第１のコンタクトプラグの上部の表面にシリサイドを形成する際に、撮像画素領域内の拡散領域及び第１のゲート電極は、第１の絶縁膜で保護されている。このため、撮像画素領域内の拡散領域及び第１のゲート電極にはシリサイドが形成されない。従って、撮像画素領域内では金属汚染が起こらず低ノイズとなる。また、第１のコンタクトプラグの上部の表面にシリサイドが形成されているため、該第１のコンタクトプラグの上に他のコンタクトを形成しても、第１のコンタクトプラグの上部と他のコンタクトの底部との接触面における抵抗が高抵抗とはならない。このため、本開示に係る固体撮像素子は、ノイズ及び抵抗を低減することができる。
【００２２】
一実施形態に係る固体撮像素子において、第１のコンタクトプラグの上部の周縁部は、第１の絶縁膜の上に乗り上げるように形成されていてもよい。
【００２３】
このようにすると、第１の絶縁膜から露出するコンタクトプラグの上部のみを確実にシリサイド化することができる。その上、上側の他のコンタクトと低抵抗で接続できると共に、第１のコンタクトプラグの上面の面積を大きくすることができるため、他のコンタクトとのアライメントのずれに対する許容量も大きくすることが可能となる。
【００２４】
一実施形態に係る固体撮像素子において、撮像画素は、ゲート電極の上に形成された第２の絶縁膜と、第２の絶縁膜を貫通して第１のゲート電極と接続された第２のコンタクトプラグとを有し、第２のコンタクトプラグは、第１のコンタクトプラグを構成する半導体と同一の材料により形成され、その下部は第２の絶縁膜に埋め込まれ、且つその上部は第２の絶縁膜から露出しており、第２のコンタクトプラグの上部の表面には、シリサイドが形成されていてもよい。
【００２５】
このようにすると、撮像画素領域に形成された拡散領域及びゲート電極には、半導体からなり且つ上部の表面にシリサイドが形成された第１のコンタクトプラグ及び第２のコンタクトプラグがそれぞれ接続される。このため、ノイズ及び抵抗をさらに低減することができる。なお、上面がシリサイド化されていないコンタクトプラグの場合は、撮像画素領域内の拡散領域及びゲート電極と接続される上側の他のコンタクトが、シリサイド化されていない領域の上に形成される。この状態では、抵抗が非常に高くなるため、微細化には他のコンタクトの形成時の温度条件等を工夫し且つ限定する必要がある。しかし、本開示の固体撮像素子においては、他のコンタクトを形成する場合に、半導体からなり上部の表面がシリサイド化された第１のコンタクトプラグの上に他のコンタクトを形成することができるので、他のコンタクトの形成時の温度条件等の制限が従来と比べて大幅に緩和できる。
【００２６】
この場合に、第１の絶縁膜と第２の絶縁膜とは、同一組成の連続した絶縁膜であってもよい。
【００２７】
このようにすると、拡散領域の上の第１の絶縁膜とゲート電極の上の第２の絶縁膜とを同一の工程で形成することができる。さらに、第１のコンタクトプラグ及び第２のコンタクトプラグを形成するための絶縁膜と、撮像画素領域の拡散領域及びゲート電極のシリサイド化を防ぐブロック層としての絶縁膜とを、同一の工程で形成することができる。従って、製造工程を簡略化できるので、固体撮像素子の製造コストを低減することができる。
【００２８】
一実施形態に係る固体撮像素子において、拡散領域は、ｐＭＯＳトランジスタを構成していてもよい。
【００２９】
このように、撮像画素領域に形成されたトランジスタがｐＭＯＳトランジスタである場合は、ｎＭＯＳトランジスタと比べて、シリサイド化されていない拡散領域におけるコンタクト抵抗がより高抵抗となる。従って、第１のコンタクトプラグの上部の表面をシリサイド化することにより、得られる低抵抗化の効果がより大きくなる。
【００３０】
一実施形態に係る固体撮像素子において、半導体は、ボロンドープドポリシリコンであってもよい。
【００３１】
このようにすると、低抵抗で且つ上部の表面がシリサイド化された第１のコンタクトプラグを得ることができる。
【００３２】
一実施形態に係る固体撮像素子は、第１のゲート電極の一方の側面に形成されたサイドウォールと、第１のゲート電極の拡散領域側に位置する他方の側面から拡散領域の上に形成された第３の絶縁膜とをさらに備え、第３の絶縁膜は、拡散領域の上においては拡散領域と第１の絶縁膜との間に形成され、第１のコンタクトプラグは、第３の絶縁膜を貫通していてもよい。
【００３３】
このようにすると、サイドウォール形成膜を用いて第３の絶縁膜とすることができる。この場合、エッチング等により、拡散領域の上の第３の絶縁膜を除去しないことから、拡散領域において、サイドウォール形成時のエッチングによるダメージがない。その結果、ノイズをより低減することができる。
【００３４】
この場合に、サイドウォールは、少なくとも２層の絶縁膜が積層された積層膜であり、第３の絶縁膜は、該積層膜を構成する複数の絶縁膜のうちの１つであってもよい。
【００３５】
このようにすると、拡散領域の上に残る第３の絶縁膜の膜厚を薄くすることができるので、半導体からなる第１のコンタクトプラグを形成するためのホールの形成が容易となる。
【００３６】
一実施形態に係る固体撮像素子が第２のコンタクトプラグを備えている場合に、第１のコンタクトプラグの下部におけるコンタクト径は、第２のコンタクトプラグの下部におけるコンタクト径よりも小さくてもよい。
【００３７】
このようにすると、拡散領域と半導体からなる第１のコンタクトプラグとの接触面積が小さくなる。このため、第１のコンタクトプラグを形成するために第１の絶縁膜にエッチング等によりホールを形成する際の拡散領域へのエッチングダメージが小さくなる。その結果、ノイズを低減することができる。さらに、第１のゲート電極と半導体からなる第２のコンタクトプラグとの接触面積が大きくなるため、第１のゲート電極と第２のコンタクトプラグとのコンタクト抵抗を低減することができる。なお、第１のゲート電極と第２のコンタクトプラグとの接触面積を大きくしても、第１の絶縁膜にエッチング等によりホールを形成する際の拡散領域へのダメージは増大しない。
【００３８】
一実施形態に係る固体撮像素子において、第１のコンタクトプラグにおける下部の底面の中央部分は、拡散領域に形成された凹部に埋め込まれていてもよい。
【００３９】
このようにすると、第１の絶縁膜のホールの形成時におけるダメージが大きいドライエッチングによって露出する拡散領域の面積を小さくすることができる。このため、拡散領域に対するダメージが低減できると共に、ダメージが小さいウエットエッチングによって拡散領域の表面の露出面積を拡大することができるので、低抵抗化をさらに促進することができる。
【００４０】
一実施形態に係る固体撮像素子において、拡散領域、第１のゲート電極及び第１のコンタクトプラグは、シリコンを主成分としてもよい。
【００４１】
このように、シリコンは、電荷の移動度が高く、且つ、微細化技術の進展とその低コスト性から有利である。
【００４２】
一実施形態に係る固体撮像素子は、基板上で且つ拡散領域を挟んで第１のゲート電極と反対側の領域に形成された第２のゲート電極と、第１のコンタクトプラグの上に形成された導電性を有するコンタクトとをさらに備え、第１のコンタクトプラグの上部における側端部の一部は、第１のゲート電極の上方又は第１のゲート電極の側方に形成されたサイドウォールの上方に位置し、第１のコンタクトプラグの上部における側端部の他部は、第２のゲート電極の上方又は第２のゲート電極の側方に形成されたサイドウォールの上方に位置し、第１のコンタクトプラグの上面における拡散領域の上側部分には凹部が形成されており、コンタクトは、第１のコンタクトプラグの上面の凹部と接続されていてもよい。
【００４３】
このようにすると、第１のコンタクトプラグの上に接続される導電性を有するコンタクトとの接触面積を拡大することができるので、接触抵抗をより低減することができる。
【００４４】
一実施形態に係る固体撮像素子が第２のコンタクトプラグを備えている場合に、第１のコンタクトプラグと第２のコンタクトプラグとは、一体に形成されていてもよい。
【００４５】
このようにすると、上部の表面がシリサイド化されたコンタクトプラグが、拡散領域及び各ゲート電極の両方に跨って形成される。これにより、コンタクトプラグは、拡散領域と各ゲート電極とを接続する配線の機能をも有する。さらに、コンタクトプラグの上部は、シリサイド化されていることにより、低抵抗で接続することができる。
【００４６】
一実施形態に係る固体撮像素子は、拡散領域に隣接する他の拡散領域と、他の拡散領域の上に形成された第１の絶縁膜と、第１の絶縁膜を貫通して他の拡散領域と接続された、半導体からなる第３のコンタクトプラグとを有し、第３のコンタクトプラグは、第１のコンタクトプラグを構成する半導体と同一の材料により形成され、その下部は第１の絶縁膜に埋め込まれ、且つその上部が第１の絶縁膜から露出しており、第３コンタクトプラグの上部の表面には、シリサイドが形成されており、第１のコンタクトプラグと第３のコンタクトプラグとは、一体に形成されていてもよい。
【００４７】
このようにすると、上部の表面がシリサイド化されたコンタクトプラグが、隣接するトランジスタの拡散領域に跨って形成される。これにより、コンタクトプラグは、隣接する拡散領域を接続する配線の機能をも有する。さらに、コンタクトプラグの上部は、シリサイド化されていることにより、低抵抗で接続することができる。
【００４８】
一実施形態に係る固体撮像素子において、拡散領域は電荷蓄積部であり、電荷蓄積部の上方に形成された光電変換層をさらに備えていてもよい。
【００４９】
このようにすると、有機固体撮像素子において、センサ特性に影響が大きい電荷蓄積部におけるノイズの発生を低減することができる。
【００５０】
この場合に、一実施形態に係る固体撮像素子は、第１のコンタクトプラグの上に形成された導電性を有するコンタクトをさらに備え、光電変換層は、第１のコンタクトプラグとコンタクトとを介して電荷蓄積部と電気的に接続されていてもよい。
【００５１】
このようにすると、導電性を有するコンタクトは、電荷蓄積部とは直接に接触しないため、合金化反応による結晶欠陥は発生しない。このため、上側の他のコンタクトをタングステン（Ｗ）又はチタン（Ｔｉ）等の金属材料によって形成してもよく、コンタクト抵抗を確実に低減することができる。
【００５２】
本開示の一実施形態に係る固体撮像素子の製造方法は、基板上に複数の撮像画素が配列された撮像画素領域を有する固体撮像素子の製造方法を対象とし、基板上の撮像画素領域に、各撮像画素と対応して拡散領域を形成する工程と、拡散領域の上に絶縁膜を形成する工程と、絶縁膜に、拡散領域を露出する第１のホールを形成する工程と、絶縁膜の上に、第１のホールを埋め込むように半導体膜を形成する工程と、半導体膜から、第１のホールを埋め込み且つ絶縁膜から露出する第１のコンタクトプラグを形成する工程と、絶縁膜から露出する第１のコンタクトプラグの表面にシリサイドを形成する工程とを備え、第１のコンタクトプラグの上部の周縁部は、絶縁膜に乗り上げるように形成されている。
【００５３】
一実施形態に係る固体撮像素子の製造方法によると、拡散領域と接続され、低抵抗で且つ上部の表面のみがシリサイド化されたコンタクトプラグを形成することができる。
【００５４】
一実施形態に係る固体撮像素子の製造方法は、絶縁膜を形成する工程よりも前に、基板上における拡散領域の側方にゲート電極を形成する工程をさらに備え、第１のホールを形成する工程は、ゲート電極を露出する第２のホールを形成する工程を含み、第１のコンタクトプラグを形成する工程は、半導体膜から、第２のホールを埋め込み且つ絶縁膜から露出する第２のコンタクトプラグを形成する工程を含み、シリサイドを形成する工程において、絶縁膜から露出する第２のコンタクトプラグの表面にも同時にシリサイドを形成し、第２のコンタクトプラグの上部の周縁部は絶縁膜に乗り上げている。
【００５５】
このようにすると、ゲート電極と接続され、低抵抗で且つ上部の表面がシリサイド化されたコンタクトプラグを形成することができる。
【００５６】
一実施形態に係る固体撮像素子の製造方法は、第１のコンタクトプラグを形成する工程において、絶縁膜における第１のコンタクトプラグを形成しない領域は、絶縁膜の厚さ方向に、絶縁膜の少なくとも一部を残してもよい。
【００５７】
このようにすると、コンタクトプラグを形成しない領域の下方に位置するゲート電極や拡散領域の表面がシリサイド化されることを確実に防止することができる。
【００５８】
一実施形態に係る固体撮像素子の製造方法において、拡散領域及び第１のコンタクトプラグは、シリコンを主成分としてもよい。
【００５９】
このように、シリコンは、電荷の移動度が高く、且つ、微細化技術の進展とその低コスト性から有利である。
【００６０】
ところで、本開示に係る固体撮像素子は、公知の半導体集積回路又は有機固体撮像素子等の製造プロセスにより製造することができる。その概略は、リソグラフィ及びエッチングによるパターン形成、イオン注入による拡散領域の形成、スパッタ法又は化学的気相堆積（ＣＶＤ）法による素子形成材料の配置、非パターン部の除去、及び必要な熱処理等の反復操作による。また、光電変換層に有機半導体材料等を用いた、いわゆる有機固体撮像素子の場合は、有機光電変換層及び透明電極を形成するプロセス及び操作等が加わる。
【００６１】
本開示は、半導体基板の内部にフォトダイオードを形成した固体撮像素子にも、また、半導体基板の上方に有機半導体材料からなる光電変換層を設けた有機固体撮像素子にも適用することができる。
【００６２】
固体撮像素子は、光電変換部、電荷転送部、読み出し部、電極、配線並びに電荷蓄積部等の各領域及び部材を、半導体基板の内部又は半導体基板の上方に備えている。
【００６３】
電荷転送部及び読み出し部には、電荷の移動度が高い半導体材料を用いる。なかでも、微細化技術の進展とその低コスト性から、半導体材料はシリコンが好ましい。
【００６４】
電荷の転送及び読み出し方式には、多くの種類があるが、いずれの方式でも構わない。好ましくは、ＣＭＯＳ方式又はＣＣＤ方式である。さらには、ＣＣＤ方式よりもＣＭＯＳ方式の方が高速読み出し、画素の加算、部分読み出し及び低消費電力等の点で好ましいことが多い。
【００６５】
また、有機固体撮像素子の場合は、電荷の蓄積、転送及び読み出しの各領域については、上記の特許文献３、特許文献４及び特許文献５等を参考にすることができる。
【００６６】
例えば、ＭＯＳトランジスタを用いた固体撮像素子の場合は、入射光により光電変換部で電荷が光生成され、所定の電極に電圧を印加することにより、光電変換部に生じる電界によって電荷が電極まで移動する。さらに、半導体基板の電荷蓄積部にまで移動して電荷が蓄積される。電荷蓄積部に蓄積された電荷は、ＭＯＳトランジスタのスイッチングにより読み出し部に転送され、さらに電気信号として読み出されて外部回路に出力される。
【００６７】
また、有機固体撮像素子の場合は、光電変換層と接触する電極のうち半導体基板側に設けられる画素電極、さらに該画素電極と接続される配線には、任意の金属を用いることができる。なかでも、画素電極及び配線には、銅（Ｃｕ）、アルミニウム（Ａｌ）、銀（Ａｇ）、金（Ａｕ）、クロム（Ｃｒ）若しくはタングステン（Ｗ）又はこれらの合金を用いることが好ましい。光電変換層と接触する電極のうち半導体基板と反対側に設けられる対向電極についても、任意の金属を用いることができ、特に、光の透過性が高いＩＴＯ（酸化インジウム錫）又はＩＺＯ（酸化インジウム亜鉛）が好ましい。
【００６８】
なお、半導体基板の内部にフォトダイオードを設ける固体撮像素子及び有機固体撮像素子のいずれの場合も、入射光を、例えばＲＧＢ（赤・緑・青）に分けるカラーフィルタ及び入射光を集光するマイクロレンズ等の部材を備えている。
【００６９】
次に、本開示に係る固体撮像素子に設けるコンタクトプラグについて説明する。
【００７０】
本開示に係る固体撮像素子は、画素領域に、半導体からなり、上部の表面にシリサイドが選択的に形成されたコンタクトプラグを備えている。コンタクトプラグを構成する半導体の材料としては、ポリシリコン、ゲルマニウム（Ｇｅ）又はヒ化ガリウム（ＧａＡｓ）を含む材料が好ましい。また、該半導体には、リン（Ｐ）又はボロン（Ｂ）等の不純物がドープされていてもよい。シリサイドに用いる材料としては、コバルト（Ｃｏ）、ニッケル（Ｎｉ）又は白金（Ｐｔ）等が好ましい。
【００７１】
半導体基板における撮像画素領域には、複数の撮像画素を形成するための拡散領域が形成される。拡散領域には、トランジスタを構成するソース・ドレインが設けられる。さらに、半導体基板の内部にフォトダイオードを設ける固体撮像素子の場合は、半導体基板の内部にフォトダイオード、電荷蓄積部及び読み出し部が設けられる。また、有機固体撮像素子の場合は、電荷蓄積部等が設けられる。
【００７２】
半導体基板の主面上にはゲート絶縁膜が形成され、ゲート絶縁膜の上には、例えば信号電荷を読み出すトランジスタを構成するゲート電極が形成される。ゲート電極の側面には、サイドウォールが形成される。サイドウォールには、シリコン酸化物若しくはシリコン窒化物又はこれらの積層膜等が用いられる。
【００７３】
さらに、半導体基板上の拡散領域及びゲート電極の上には絶縁膜が形成される。拡散領域及びゲート電極を覆う絶縁膜は、１つの層からなっていてもよく、また、複数の材料からなる積層膜であってもよい。半導体からなるコンタクトプラグと拡散領域、又は該コンタクトプラグとゲート電極とを接触させるために、絶縁膜には、ドライエッチング等により拡散領域又はゲート電極を露出するホールを形成する。ホールが形成された絶縁膜の上に、半導体膜をホールに埋め込むように、半導体基板上の全面に形成する。形成された半導体膜をエッチング等によって所望の領域を残して除去することにより、半導体からなり、下部が絶縁膜に埋め込まれ、且つ上部が絶縁膜上におけるホールの周縁部に乗り上げた形状を持つコンタクトプラグが形成される。
【００７４】
すなわち、本開示においては、コンタクトプラグ形成用の半導体膜が、拡散領域及びゲート電極の上に成膜された絶縁膜の上に形成されている。このため、該絶縁膜は、半導体膜をエッチングする際に、該半導体膜の下方にある拡散領域をエッチングダメージから保護する機能を有する。
【００７５】
さらに、拡散領域と半導体膜及びゲート電極と半導体膜との間に設けられた絶縁膜は、エッチングによって除去せずに残す構造とすることにより、残った絶縁膜をシリサイド工程におけるシリサイドブロック層として用いることができる。従って、シリサイドを形成しない領域においては、シリサイドブロック層となる絶縁膜を残し、一方、ゲート電極及びソース・ドレインにシリサイドを形成する周辺回路領域等ではシリサイドブロック層となる絶縁膜を除去すれば、所望の領域にのみシリサイドを形成することができる。
【００７６】
さらに、半導体からなるコンタクトプラグは、その上部がシリサイドブロック層となる絶縁膜より上方にあるため、露出した表面部分はシリサイドが自己整合的に形成される。従って、半導体からなり、上部の表面はシリサイド化され、絶縁膜のホールに埋め込まれた下部はシリサイド化されないコンタクトプラグを形成することができる。
【００７７】
このように、半導体基板の拡散領域をエッチングダメージから保護する機能を有する絶縁膜とシリサイドブロック層として機能する絶縁膜とを、一回の工程で形成することができる。このため、成膜工程を簡略化できるので、その分の製造コストを低減することができる。
【００７８】
半導体からなるコンタクトプラグと接続される上方のコンタクトは、タングステン（Ｗ）又はチタン（Ｔｉ）等の金属からなるコンタクト（金属コンタクト）であってもよい。従来の固体撮像素子は、拡散領域又はゲート電極と直接に接触するコンタクトは金属コンタクトであったが、本開示に係る固体撮像素子は、撮像画素領域における、拡散領域又はゲート電極と金属コンタクトとの間に、半導体からなり且つ上部の表面にシリサイドが形成されたコンタクトプラグが配置される構造を持つ。すなわち、半導体基板の拡散領域又はゲート電極は、上部の表面にシリサイドが形成されたコンタクトプラグを介して上側の金属コンタクトと電気的に接続されることとなる。
【００７９】
以下では、本開示を実施するための形態について、図面を参照しながら説明する。なお、以下の各実施形態は、本開示の構成及びそこから奏される作用及び効果を分かり易く説明するために用いる一例であって、本開示は、本質的な特徴部分以外に何ら以下の形態に限定を受けるものではない。
【００８０】
（第１の実施形態）
第１の実施形態においては、本開示に係る固体撮像素子が有機固体撮像素子である場合について説明する。
【００８１】
（１）固体撮像素子の概略構成
図１に示すように、第１の実施形態に係る固体撮像素子１は、複数の撮像画素がアレイ状に配置された撮像画素領域１ａと、各撮像画素から出力される信号を処理するロジック回路が形成された周辺回路領域１ｂとから構成される。より具体的には、撮像画素領域１ａから周辺回路領域１ｂに信号が読み出されて、外部に出力される。図１の拡大図に示すように、固体撮像素子１の撮像画素領域１ａには、複数の撮像画素１０が２次元配列されている。各撮像画素１０には、対応付けられた色のカラーフィルタＲ、Ｇ、Ｂがそれぞれ所定の配列により設けられている。
【００８２】
（２）固体撮像素子における各撮像画素の構成
図２は、図１における撮像画素領域１ａの一部であるＩ−Ｉ線の模式的な断面構成を示している。
【００８３】
図２に示すように、基板１００の上には、層間絶縁層１０１、光電変換層１１１、対向電極１０８、カラーフィルタ１１２及びトップレンズ（マイクロレンズ）１１４が、Ｚ軸方向（基板面の法線方向）に基板１００側から順次積層されて形成されている。
【００８４】
基板１００の上部には、Ｘ軸方向に互いに間隔をおいた拡散領域である電荷蓄積部１０２及び読み出し部１０４がそれぞれ形成されている。基板１００の主面上における電荷蓄積部１０２と読み出し部１０４との間の領域には、ゲート絶縁膜（図示せず）を介在させたゲート電極１０３が設けられている。
【００８５】
電荷蓄積部１０２及びゲート電極１０３の上には、コンタクトプラグ２００及び金属コンタクト１０６との各接触領域を除いて、絶縁膜３００が形成されている。コンタクトプラグ２００は、半導体からなり、絶縁膜３００における電荷蓄積部１０２の上側に設けられたホール３１０を貫通するように形成されている。従って、コンタクトプラグ２００は、電荷蓄積部１０２と接触している。
【００８６】
ゲート電極１０３及びコンタクトプラグ２００は、それぞれ金属コンタクト１０６を介して、層間絶縁層１０１の内部に設けられた配線１０５と接続されている。ゲート電極１０３と直接に接続される金属コンタクト１０６は、絶縁膜３００に形成されたホール３２０に下部が埋め込まれて、ゲート電極１０３と接触している。また、図示はしていないが、基板１００の上部の他の部分には、トランジスタを構成するソース・ドレイン等、他の拡散領域が形成されており、これらの拡散領域にも、絶縁膜３００に形成されたホール３２０に下部が埋め込まれた金属コンタクト１０６が接触して形成されている。
【００８７】
半導体からなるコンタクトプラグ２００における絶縁膜３００から露出する部分の上面及び側面には、シリサイド２１０が形成されている。言い換えれば、コンタクトプラグ２００における絶縁膜３００に埋め込まれた下部にはシリサイドが形成されておらず、絶縁膜３００から露出する上部において、その表面にシリサイド２１０が形成されている。ここで、シリサイド２１０の材料には、コバルト（Ｃｏ）、ニッケル（Ｎｉ）又は白金（Ｐｔ）等を用いることができる。なお、図２に示すコンタクトプラグ２００は、シリサイド２１０をも含んだ構成とする。これは以下の記載についても同様である。
【００８８】
層間絶縁層１０１と光電変換層１１１との境界部分には、各撮像画素１０に対応して画素電極１０７が設けられている。各画素電極１０７は、該画素電極１０７の下側に設けられた上部コンタクト１０９を介して層間絶縁層１０１の内部の配線１０５とそれぞれ接続されている。
【００８９】
基板１００は、シリコン単結晶からなる半導体基板が好ましい。ゲート電極１０３には、信号電荷を読み出すための電圧が印加される。ゲート電極１０３の構成材料には、ポリシリコン（多結晶シリコン）が好ましい。また、ポリシリコンには、ボロン（Ｂ）がドープされていてもよい。なお、上述したように、図示を省略しているが、図２においては、基板１００とゲート電極１０３との間にはゲート絶縁膜が形成されている。また、ゲート電極１０３の側面には絶縁性のサイドウォールが形成されていてもよい。
【００９０】
基板１００に設けられた電荷蓄積部１０２は、光電変換層１１１により光生成された信号電荷を蓄積する領域であり、読み出し部１０４は、ゲート電極１０３への電圧の印加により読み出された電荷を周辺回路領域１ｂに読み出すための領域である。各画素電極１０７から信号電荷（有機固体撮像素子の場合は、主に正孔）を取り出す場合には、イオン注入等により電荷蓄積部１０２を形成する。また、図２においては、図示を省略しているが、電荷蓄積部１０２以外にもウエル等のｐ型の拡散層層又はｎ型の拡散層が形成されている。さらに、読み出された信号電荷（信号電圧）を外部に出力する回路を構成するトランジスタ、コンタクト及び配線等が形成されている。
【００９１】
配線１０５、金属コンタクト１０６、上部コンタクト１０９及びコンタクトプラグ２００は、画素電極１０７から電荷蓄積部１０２への信号電荷の移動、並びに信号電圧の伝達等の経路として機能する。電荷蓄積部１０２及びゲート電極１０３と接続される金属コンタクト１０６の材料としては、タングステン（Ｗ）が好ましい。画素電極１０７と接続される上部コンタクト１０９の材料としては、アルミニウム（Ａｌ）が好ましい。また、コンタクトプラグ２００の材料としては、ポリシリコンが好ましく、ポリシリコンには、ボロン（Ｂ）又はリン（Ｐ）がドープされていてもよい。
【００９２】
配線１０５は、１層の構成に限られず、２層以上で構成されていてもよい。配線１０５の配線層の数は、回路によって適宜設定することができる。
【００９３】
画素電極１０７には、アルミニウム（Ａｌ）を用いることが好ましい。例えば、層間絶縁層１０１の上に、スパッタリング法等によってアルミニウムを積層し、積層されたアルミニウムの上に所望の電極パターンを有するレジスト膜を形成する。その後、形成したレジスト膜をマスクとするドライエッチングによって、所望の画素電極１０７を形成できる。これらのプロセスは、公知のプロセス、いわゆるＣＭＯＳプロセスによって容易に調整できる。
【００９４】
画素電極１０７の上に形成される光電変換層１１１は、フラッシュ蒸着により、銅フタロシアニンと可視領域においてブロードな吸収を有するフラーレンとの混合層等によって形成される。光電変換層１１１は、カラーフィルタ１１２を透過したそれぞれの光を吸収し、光電変換により電荷が生成される。光電変換層１１１の上に形成される対向電極１０８は、真空蒸着法等により形成される。信号となる入射光は、対向電極１０８を透過して光電変換層１１１に入射するため、対向電極１０８には光の透過性が高いＩＴＯを用いることが好ましい。
【００９５】
対向電極１０８の上のカラーフィルタ１１２は、各撮像画素１０と対応した透過波長を有するフィルタである。各カラーフィルタ１１２の上にはそれぞれトップレンズ１１４が形成されている。
【００９６】
（３）固体撮像素子におけるコンタクトプラグの製造方法
以下に、半導体からなり、上部にシリサイドが選択的に形成されたコンタクトプラグ２００の製造プロセスの特徴となる工程について、図３から図８を参照しながら説明する。なお、図３から図８においては、コンタクトプラグ２００の形成における要部となる部分を抽出して描いている。
【００９７】
まず、図３に示すように、基板１００の主面上に、例えば酸化シリコンからなるゲート絶縁膜（図示せず）及びポリシリコンからなるゲート電極１０３を選択的に形成する。その後、イオン注入法により、所望のレジストパターン及びゲート電極１０３をマスクとして、基板１００の上部に電荷蓄積部１０２及び読み出し部１０４を含む拡散領域をそれぞれ形成する。なお、ゲート電極１０３の側面にはサイドウォールを形成してもよい。この場合のイオン注入は、デバイス特性等に合わせてサイドウォールの形成前若しくは形成後、又は形成前後の両方で行う。続いて、ＣＶＤ法等により、例えば酸化シリコンからなる絶縁膜３００を基板１００の上の全面に、電荷蓄積部１０２、ゲート電極１０３及び読み出し部１０４を覆うように形成する。
【００９８】
次に、図４に示すように、形成された絶縁膜３００における電荷蓄積部１０２の上側部分に対して、通常のリソグラフィプロセス及びエッチングプロセスにより、絶縁膜３００に電荷蓄積部１０２を露出するホール３１０を開口する。
【００９９】
次に、図５に示すように、ＣＶＤ法等により、ホール３１０を形成した絶縁膜３００の上に、例えばポリシリコンからなる半導体膜２００Ａをホール３１０の内部に埋め込むように形成する。
【０１００】
次に、図６に示すように、半導体膜２００Ａにおけるコンタクトプラグ２００の形成部分を除く領域に対してドライエッチング等を行って、半導体膜２００Ａからなるコンタクトプラグ２００を形成する。ここで、コンタクトプラグ２００の形成部分は、半導体膜２００Ａのホール３１０に埋め込まれた下部と、絶縁膜３００におけるホール３１０の周縁部の上側に乗り上げた部分を含む上部とから構成される。これにより、コンタクトプラグ２００の基板面に垂直な断面形状がほぼＴ字状となる。なお、絶縁膜３００における半導体膜２００Ａがエッチングにより除去される領域の下側部分、すなわち、絶縁膜３００におけるコンタクトプラグ２００が形成されない領域は、完全に除去せずに厚さ方向にその少なくとも一部を残すようにする。好ましくは、絶縁膜３００における半導体膜２００Ａをエッチングする領域は、２０ｎｍ以上且つ６０ｎｍ以下程度の膜厚が残るようにする。
【０１０１】
続いて、図示はしていないが、図１に示す周辺回路領域１ｂにおいて、シリサイドが形成されるゲート電極及びソース・ドレイン等の上に成膜された絶縁膜３００は、エッチング等によって、シリサイド化を行なう前に除去する。
【０１０２】
次に、図７に示すように、絶縁膜３００をシリサイドブロック層として、半導体からなるコンタクトプラグ２００の絶縁膜３００から露出する部分にシリサイド２１０を選択的に、すなわち自己整合的に形成する。ここで、電荷蓄積部１０２のコンタクトプラグ２００との接続部を除く領域、読み出し部１０４及びゲート電極１０３の上には、絶縁膜３００がシリサイドブロック層として残っている。このため、電荷蓄積部１０２、読み出し部１０４及びゲート電極１０３にはシリサイド２１０は形成されない。また、図示はしていないが、図１に示す周辺回路領域１ｂにおいては、絶縁膜３００が除去された領域に配置されているソース・ドレイン等の拡散領域及びゲート電極にはシリサイド２１０が形成される。
【０１０３】
このように、半導体からなるコンタクトプラグ２００の絶縁膜３００よりも上に位置する部分の表面には、シリサイド２１０が形成される。これにより、半導体からなり且つ上部が選択的にシリサイド化されたコンタクトプラグ２００を確実に形成することができる。
【０１０４】
次に、図８に示すように、半導体からなり且つ上部が選択的にシリサイド化されたコンタクトプラグ２００を形成した後、層間絶縁層１０１並びに該層間絶縁層１０１の内部に金属コンタクト１０６、配線１０５及び上部コンタクト１０９を順次形成する。ゲート電極１０３と金属コンタクト１０６との接続部となる絶縁膜３００におけるホール３２０は、拡散領域１０２上方及びゲート電極１０３上方の金属コンタクト１０６を形成するためのホールを形成する際に同時に開口する。ここで、層間絶縁層１０１は、例えば酸化シリコンを主成分とし、複数の金属コンタクト１０６が形成される第１層、複数の配線１０５が形成される第２層及び複数の上部コンタクト１０９が形成される第３層により構成される。また、第１層、第２層及び第３層の各層間絶縁層は、それぞれ複数の絶縁膜が積層されていてもよい。
【０１０５】
また、本実施形態においては、電荷蓄積部１０２と金属プラグ１０６との間にのみ半導体からなり且つ上部が選択的にシリサイド化されたコンタクトプラグ２００を設ける構成としたが、ゲート電極１０３と金属コンタクト１０６との間にも、半導体からなり且つ上部が選択的にシリサイド化されたコンタクトプラグを設ける構成としてもよい。また、電荷蓄積部１０２以外の拡散領域にも、半導体からなり且つ上部が選択的にシリサイド化されたコンタクトプラグを設ける構成としてもよい。
【０１０６】
以上のプロセスは、公知のプロセス、いわゆるＣＭＯＳプロセスによって適宜調整することができる。図示を省略した部分についても、公知のプロセス、いわゆるＣＭＯＳプロセスによって適宜調整が可能である。また、光電変換層１１１は、フラッシュ蒸着等の真空蒸着法等により形成することができる。
【０１０７】
以上の製造方法により、第１の実施形態に係る固体撮像素子１を製造できる。
【０１０８】
（第２の実施形態）
第２の実施形態に係る固体撮像素子は、半導体基板にフォトダイオードを形成する構成を持つ固体撮像素子である。さらに、本実施形態に係る固体撮像素子は、第１の実施形態とは異なり、図１における撮像画素領域１ａにおいて、電荷蓄積部１０２と接触するコンタクトプラグ２００だけでなく、例えば、読み出し部、ソース・ドレイン等及びゲート電極と接触するコンタクトプラグに対しても、半導体からなり且つ上部が選択的にシリサイド化されたコンタクトプラグ２００としている。
【０１０９】
第２の実施形態に係る固体撮像素子について図９を参照しながら説明する。なお、図９において、図２に示す第１の実施形態に係る固体撮像素子と同一構成部材には、同一の符号を付すことにより説明を省略する。
【０１１０】
図９に示すように、基板１００の上部には、光電変換により信号電荷を生成するフォトダイオード５０１、該フォトダイオード５０１から信号電荷を読み出すための読み出し部５０２及びトランジスタを構成するソース・ドレイン５０４等の複数の拡散領域が形成されている。基板１００の主面上におけるフォトダイオード５０１と読み出し部５０２との間の領域には、ゲート絶縁膜（図示せず）を介在させたゲート電極５０３が設けられている。また、トランジスタを構成するソース・ドレイン５０４がフォトダイオード５０１と所定の間隔をおいて配置されている。フォトダイオード５０１、読み出し部５０２、ソース・ドレイン５０４及びゲート電極５０３の上には、コンタクトプラグ２００との接続部を除いて、絶縁膜３００が形成されている。読み出し部５０２、ソース・ドレイン５０４及びゲート電極５０３の上には、それぞれ絶縁膜３００を貫通するホール３１０を通して接続された半導体からなる複数のコンタクトプラグ２００が形成されている。ここで、各コンタクトプラグ２００は、その下部が絶縁膜３００に形成されたホール３１０に埋め込まれ、その上部の側部がホール３１０の周縁部の上に乗り上げた、ほぼＴ字状の断面を有している。
【０１１１】
半導体からなるコンタクトプラグ２００の絶縁膜３００から露出する部分、すなわちコンタクトプラグ２００の上部の表面には、Ｃｏ、Ｎｉ又はＰｔを含むシリサイド２１０が形成されている。言い換えれば、コンタクトプラグ２００の絶縁膜３００に埋め込まれた下部にはシリサイドが形成されておらず、絶縁膜３００から露出する上部においては、その表面にシリサイド２１０が形成されている。
【０１１２】
ここで、コンタクトプラグ２００を形成する半導体材料は、例えばボロン（Ｂ）ドープドポリシリコンであり、ソース・ドレイン５０４を含むトランジスタは、例えばｐＭＯＳトランジスタである。
【０１１３】
層間絶縁層１０１には、コンタクトプラグ２００に加え、金属コンタクト１０６、下層の配線１０５、上部コンタクト１０９及び上層の配線１０５が形成されている。コンタクトプラグ２００は、該コンタクトプラグ２００の上部と接続される金属コンタクト１０６を介して下層の配線１０５と接続されている。下層の配線１０５は、その上に形成された上部コンタクト１０９を介して上層の配線１０５と選択的に接続されている。なお、図９は、配線１０５が２層の場合を示しているが、配線１０５は２層に限られず、回路により適宜設定することができる。層間絶縁層１０１の上には、カラーフィルタ１１２が形成されている。各カラーフィルタ１１２の上には、トップレンズ１１４がそれぞれ形成されている。入射光は、トップレンズ１１４によって集光され、カラーフィルタ１１２及び層間絶縁層１０１を透過して、フォトダイオード５０１にそれぞれ入射される。
【０１１４】
半導体からなり且つ上部が選択的にシリサイド化されたコンタクトプラグ２００の製造方法は、読み出し部５０２、ゲート電極５０３及びソース・ドレイン５０４の上に形成された絶縁膜３００における所定の領域にそれぞれホール３１０を形成する。これ以降の工程は、第１の実施形態で説明した方法により実施される。
【０１１５】
但し、第１の実施形態においては、半導体からなり且つシリサイド化されたコンタクトプラグ２００が形成される部位は、電荷蓄積部１０２の上に限られるが、第２の実施形態においては、読み出し部５０２、ソース・ドレイン５０４及びゲート電極５０３のうち所望の領域の上に、それぞれコンタクトプラグ２００が形成される。
【０１１６】
なお、図９においても、図示はしていないが、基板１００とゲート電極５０３との間にはゲート絶縁膜が形成されている。また、ゲート電極５０３の側面にはサイドウォールが形成されていてもよい。
【０１１７】
以上のプロセスは、公知のプロセス、いわゆるＣＭＯＳプロセスにより適宜調整することができる。
【０１１８】
以上の製造方法により、第２の実施形態に係る固体撮像素子を製造できる。
【０１１９】
（第１の実施形態の第１変形例）
第１の実施形態の第１変形例に係る固体撮像素子について図１０を参照しながら説明する。なお、図１０は、固体撮像素子の要部を抽出して描いている。また、図２に示す第１の実施形態に係る固体撮像素子と同一構成部材には、同一の符号を付すことにより説明を省略する。これは、他の変形例においても同様である。
【０１２０】
図１０に示すように、第１変形例に係る固体撮像素子は、電荷蓄積部１０２を覆う絶縁膜として、電荷蓄積部１０２を覆う第２の絶縁膜６０２と、その上の絶縁膜３００（以下、本変形例においては、第１の絶縁膜３００と呼ぶ。）とから構成される。また、ゲート電極１０３の読み出し部１０４側の側面には、第２の絶縁膜６０２と同一の工程で形成された同一の組成を有するサイドウォール６０１が設けられている。ここで、サイドウォール６０１及び第２の絶縁膜６０２には、酸化シリコン又は窒化シリコン等を用いることができる。
【０１２１】
以下、本変形例に係る固体撮像素子の要部を製造方法と共に説明する。
【０１２２】
まず、基板１００の主面上に、例えば酸化シリコンからなるゲート絶縁膜（図示せず）及びポリシリコンからなるゲート電極１０３を選択的に形成する。その後、イオン注入法により、所望のレジストパターン及びゲート電極１０３をマスクとして、基板１００の上部に電荷蓄積部１０２及び読み出し部１０４を含む拡散領域をそれぞれ形成する。
【０１２３】
次に、基板１００の上に、電荷蓄積部１０２、読み出し部１０４及びゲート電極１０３を覆うように、絶縁性のサイドウォール形成膜を形成する。その後、リソグラフィにより、サイドウォール形成膜における電荷蓄積部１０２の上側部分をレジストパターンによってマスクする。続いて、レジストパターンをマスクとして、ドライエッチ等によりエッチバックを行って、サイドウォール形成膜からゲート電極１０３における読み出し部１０４側の側面を覆うサイドウォール６０１を形成する。これと同時に、サイドウォール形成膜から、ゲート電極１０３の電荷蓄積部１０２側の側面を覆うと共に電荷蓄積部１０２を覆う第２の絶縁膜６０２が形成される。このように、拡散領域である電荷蓄積部１０２の上に形成された第２の絶縁膜６０２を除去しないことから、電荷蓄積部１０２において、サイドウォール形成時のエッチングによるダメージがない。その結果、ノイズをより低減することができる。
【０１２４】
次に、基板１００の上に、第２の絶縁膜６０２、読み出し部１０４及びサイドウォール６０１を含むゲート電極１０３を覆うように、第１の絶縁膜３００を形成する。その後、リソグラフィ及びドライエッチングにより、第１の絶縁膜３００及び第２の絶縁膜６０２における電荷蓄積部１０２の上側部分を貫通して電荷蓄積部１０２を露出するホール３１０を開口する。続いて、第１の絶縁膜３００の上にホール３１０を埋め込むように、基板１００の上の全面にポリシリコンからなる半導体膜を形成する。
【０１２５】
次に、半導体膜におけるコンタクトプラグ２００の形成部分を除く領域に対して、ドライエッチング等を行って、半導体からなるコンタクトプラグ２００を形成する。ここで、コンタクトプラグ２００の形成部分は、半導体膜のホール３１０に埋め込まれた部分と、第１の絶縁膜３００におけるホール３１０の周縁部の上側を含む部分とから構成される。このように、コンタクトプラグ２００は、その下部が第１の絶縁膜３００及び第２の絶縁膜６０２に埋め込まれ、その上部の側部がホール３１０の周縁部の上に乗り上げて形成される結果、基板面に垂直な断面形状がほぼＴ字状となる。なお、第１の絶縁膜３００における半導体膜がエッチングにより除去される領域の下側部分、すなわち、第１の絶縁膜３００におけるコンタクトプラグ２００が形成されない領域は、完全に除去せずに厚さ方向にその少なくとも一部を残すようにする。好ましくは、第１の絶縁膜３００における半導体膜をエッチングする領域は、２０ｎｍ以上且つ６０ｎｍ以下程度の膜厚が残るようにする。
【０１２６】
さらに、図示はしていないが、図１に示す周辺回路領域１ｂにおいて、シリサイドが形成されるゲート電極及びソース・ドレイン等の上に成膜された第１の絶縁膜３００は、エッチング等によって、シリサイド化を行なう前に除去する。
【０１２７】
次に、図１に示す撮像画素領域１ａにおいては、第１の絶縁膜３００をシリサイドブロック層として、半導体からなるコンタクトプラグ２００の第１の絶縁膜３００から露出する部分にシリサイド２１０を選択的に形成する。ここで、電荷蓄積部１０２のコンタクトプラグ２００との接続部を除く領域、読み出し部１０４及びゲート電極１０３の上には、第１の絶縁膜３００がシリサイドブロック層として残っている。このため、電荷蓄積部１０２、読み出し部１０４及びゲート電極１０３にはシリサイド２１０は形成されない。また、図示はしていないが、図１に示す周辺回路領域１ｂにおいて、第１の絶縁膜３００が除去された領域に配置されているソース・ドレイン等の拡散領域及びゲート電極にはシリサイド２１０が形成される。
【０１２８】
このように、半導体からなるコンタクトプラグ２００の第１の絶縁膜３００よりも上に位置する部分の表面には、シリサイドが形成される。これにより、半導体からなり且つ上部が選択的にシリサイドかされたコンタクトプラグ２００を確実に形成することができる。
【０１２９】
次に、半導体からなり且つ上部が選択的にシリサイド化されたコンタクトプラグ２００を形成した後、層間絶縁層１０１、並びに該層間絶縁層１０１の内部に金属コンタクト１０６、配線１０５及び上部コンタクト１０９を順次形成する。
【０１３０】
その後、図示はしていないが、第１の実施形態と同様に、画素電極、光電変換層、対向電極、カラーフィルタ層及びトップレンズを順次形成する。
【０１３１】
ところで、電荷蓄積部１０２とのコンタクトとして、金属コンタクト１０６のみを用いる場合は、該金属コンタクト１０６を形成するためのドライエッチングによって、層間絶縁層１０１、第１の絶縁膜３００及び第２の絶縁膜６０２を貫通しなければならない。層間絶縁層１０１が酸化シリコンを主成分とし、第２の絶縁膜６０２が窒化シリコンを主成分とする絶縁性材料によって形成される場合は、異なる組成の材料をエッチングしなければならず、プロセスが困難となる。しかし、本開示のように、半導体からなるコンタクトプラグ２００をあらかじめ形成しておけば、電荷蓄積部１０２と金属コンタクト１０６との電気的な接続はコンタクトプラグ２００を介して行うことになるため、金属コンタクト１０６を形成するためのエッチングは、層間絶縁層１０１のみを貫通するだけでよくなるため、プロセスが容易となる。
【０１３２】
また、電荷蓄積部１０２の上には、第２の絶縁膜６０２、第１の絶縁膜３００及びコンタクトプラグ２００を設けているため、各撮像画素１０において、基板１００の主面からのコンタクトプラグ２００の上面までの高さが、読み出し部１０４の上面及びゲート電極１０３の上面までの高さと比べて高くなる。従って、金属コンタクト１０６を形成するためのドライエッチングを行う際に、層間絶縁層１０１の厚さがコンタクトプラグ２００の上側部分では薄くなるため、層間絶縁層１０１のエッチング量が少なくなる。これにより、コンタクトプラグ２００にはオーバエッチングが加わってしまい、該コンタクトプラグ２００を突き抜けるおそれがある。しかしながら、コンタクトプラグ２００の表面にシリサイド２１０が形成されており、一般にコバルト（Ｃｏ）、ニッケル（Ｎｉ）又は白金（Ｐｔ）等の金属により形成されるシリサイドは、金属コンタクト１０６を形成する際の層間絶縁層１０１に対するエッチング時の該層間絶縁層１０１に対するエッチング選択比が高いため、除去されにくくなる。
【０１３３】
従って、本変形例に係る固体撮像素子は、半導体からなり且つシリサイド化されたコンタクトプラグ２００を形成することにより、容易なプロセスにより固体撮像素子の製造が可能となる。
【０１３４】
また、図１０に示すように、本変形例においては、サイドウォール６０１及び第２の絶縁膜６０２は、一度の成膜工程による一の組成を持つサイドウォール形成膜を用いて形成したが、これに限られない。例えば、サイドウォール形成膜は、少なくとも２層から構成されていてもよい。また、この場合に、サイドウォール６０１を構成する複数の層よりも、第２の絶縁膜６０２を構成する層の方が少なく形成されていてもよい。例えば、サイドウォール形成膜を構成する複数の層が、ゲート電極１０３側から第１のシリコン酸化膜、第２のシリコン酸化膜及びシリコン窒化膜であり、第２の絶縁膜６０２を構成する層が第１のシリコン酸化膜であってもよい。この場合は、サイドウォール６０１と第２の絶縁膜６０２とは、１回の成膜工程では形成できない。
【０１３５】
以上のプロセスは、公知のプロセス、いわゆるＣＭＯＳプロセスにより適宜調整することができる。また、図示を省略している部分についても、公知のプロセス、いわゆるＣＭＯＳプロセスにより適宜調整することができる。
【０１３６】
以上の製造方法により、第１変形例に係る固体撮像素子を製造できる。
【０１３７】
また、本変形例に係る構成は、第２の実施形態に係る固体撮像素子にも適用できる。
【０１３８】
（第１の実施形態の第２変形例）
第１の実施形態の第２変形例に係る固体撮像素子について図１１を参照しながら説明する。なお、図１１は、固体撮像素子の要部を抽出して描いている。
【０１３９】
図１１に示すように、第２変形例に係る固体撮像素子は、第２の実施形態と同様に、ゲート電極１０３と金属コンタクト１０６との間に形成された、半導体からなり且つ上部が選択的にシリサイド化されたコンタクトプラグ２０１を有している。さらにコンタクトプラグ２０１の底部のコンタクト径は、電荷蓄積部１０２と接続されるコンタクトプラグ２００の底部のコンタクト径よりも大きい。
【０１４０】
以下、本変形例に係る固体撮像素子の要部を製造方法と共に説明する。
【０１４１】
まず、基板１００の主面上に、例えば酸化シリコンからなるゲート絶縁膜（図示せず）及びポリシリコンからなるゲート電極１０３を選択的に形成する。その後、イオン注入法により、所望のレジストパターン及びゲート電極１０３をマスクとして、基板１００の上部に電荷蓄積部１０２及び読み出し部１０４を含む拡散領域をそれぞれ形成する。
【０１４２】
次に、基板１００の上に、読み出し部１０４、ゲート電極１０３及び電荷蓄積部１０２を覆うように、絶縁膜３００を形成する。その後、リソグラフィ及びドライエッチングにより、絶縁膜３００における電荷蓄積部１０２の上側部分及びゲート電極１０３の上側部分を貫通して、電荷蓄積部１０２及びゲート電極１０３をそれぞれ露出するホール３１０を開口する。ここで、ゲート電極１０３の上に形成したホール３１０の下部の開口径は、電荷蓄積部１０２の上に形成したホール３１０の下部の開口径よりも大きくなるように形成する。すなわち、ゲート電極１０３の上に形成したホール３１０の下部の開口面積を、電荷蓄積部１０２上に形成したホール３１０の下部の開口面積よりも大きくする。続いて、絶縁膜３００の上に各ホール３１０を埋め込むように、基板１００の上の全面にポリシリコンからなる半導体膜を形成する。
【０１４３】
次に、半導体膜における各コンタクトプラグ２００、２０１の形成部分を除く領域に対して、ドライエッチング等を行って、半導体からなるコンタクトプラグ２００、２０１をそれぞれ形成する。ここで、コンタクトプラグ２００、２０１の形成部分は、それぞれ、半導体膜のホール３１０に埋め込まれた部分と、絶縁膜３００におけるホール３１０の周縁部の上側を含む部分とから構成される。このように、コンタクトプラグ２００、２０１は、それぞれ、その下部が絶縁膜３００に埋め込まれ、その上部の側部がホール３１０の周縁部の上に乗り上げて形成される結果、基板面に垂直な断面形状がほぼＴ字状となる。
【０１４４】
また、絶縁膜３００におけるゲート電極１０３上のホール３１０の開口径が、電荷蓄積部１０２上のホール３１０の開口径よりも大きいため、それぞれに形成されるコンタクトプラグ２００、２０１の底面は、ゲート電極１０３上のコンタクトプラグ２０１の方が、電荷蓄積部１０２上のコンタクトプラグ２００よりも大きくなる。なお、絶縁膜３００における半導体膜がエッチングにより除去される領域の下側部分、すなわち、絶縁膜３００におけるコンタクトプラグ２００、２０１が形成されない領域は、完全に除去せずに厚さ方向にその少なくとも一部を残すようにする。好ましくは、絶縁膜３００における半導体膜をエッチングする領域は、２０ｎｍ以上且つ６０ｎｍ以下程度の膜厚が残るようにする。
【０１４５】
さらに、図示はしていないが、図１に示す周辺回路領域１ｂにおいて、シリサイドが形成されるゲート電極及びソース・ドレイン等の上に成膜された絶縁膜３００は、エッチング等によって、シリサイド化を行なう前に除去する。
【０１４６】
次に、図１に示す撮像画素領域１ａにおいては、絶縁膜３００をシリサイドブロック層として、半導体からなるコンタクトプラグ２００、２０１の絶縁膜３００から露出する部分にシリサイド２１０を選択的に形成する。ここで、電荷蓄積部１０２のコンタクトプラグ２００との接続部を除く領域、読み出し部１０４及びゲート電極１０３のコンタクトプラグ２０１との接続部を除く領域の上には、絶縁膜３００がシリサイドブロック層として残っている。このため、電荷蓄積部１０２、読み出し部１０４及びゲート電極１０３には、シリサイド２１０は形成されない。また、図示はしていないが、図１に示す周辺回路領域１ｂにおいて、絶縁膜３００が除去された領域に配置されているソース・ドレイン等の拡散領域及びゲート電極にはシリサイド２１０が形成される。
【０１４７】
このように、半導体からなるコンタクトプラグ２００、２０１の絶縁膜３００よりも上に位置する部分の表面には、それぞれシリサイド２１０が形成される。これにより、半導体からなり且つ上部が選択的にシリサイド化されたコンタクトプラグ２００、２０１を確実に形成することができる。
【０１４８】
次に、半導体からなり且つ上部が選択的にシリサイド化されたコンタクトプラグ２００、２０１を形成した後、層間絶縁層１０１、並びに該層間絶縁層１０１の内部に金属コンタクト１０６、配線１０５及び上部コンタクト１０９を順次形成する。
【０１４９】
その後、図示はしていないが、第１の実施形態と同様に、画素電極、光電変換層、対向電極、カラーフィルタ層及びトップレンズを順次形成する。
【０１５０】
本変形例に係る固体撮像素子においては、電荷蓄積部１０２と半導体からなるコンタクトプラグ２００の接触面積と比べて、ゲート電極１０３と半導体からなるコンタクトプラグ２０１の接触面積の方が大きい。これにより、ゲート電極１０３と半導体からなるコンタクトプラグ２０１のコンタクト抵抗を低抵抗化することができる。
【０１５１】
以上のプロセスは、公知のプロセス、いわゆるＣＭＯＳプロセスにより適宜調整することができる。また、図示を省略している部分についても、公知のプロセス、いわゆるＣＭＯＳプロセスにより適宜調整することができる。
【０１５２】
以上の製造方法により、第２変形例に係る固体撮像素子を製造できる。
【０１５３】
また、本変形例に係る構成は、第２の実施形態に係る固体撮像素子にも適用できる。
【０１５４】
（第１の実施形態の第３変形例）
第１の実施形態の第３変形例に係る固体撮像素子について図１２（ａ）〜図１２（ｄ）を参照しながら説明する。なお、図１２（ａ）〜図１２（ｄ）は、固体撮像素子の要部を抽出して描いている。
【０１５５】
図１２（ｄ）に示すように、第３変形例に係る固体撮像素子は、電荷蓄積部１０２と接触する半導体からなるコンタクトプラグ２００の底部の中央部分に、下方に突き出す凸部２００ａを設けている。
【０１５６】
以下、本変形例に係る固体撮像素子の要部を製造方法と共に説明する。
【０１５７】
まず、図１２（ａ）に示すように、基板１００の上部に、拡散領域である電荷蓄積部１０２を選択的に形成する。
【０１５８】
続いて、電荷蓄積部１０２の上に絶縁膜３００を形成する、その後、エッチング等によって、絶縁膜３００を貫通するホール３１０を開口する。このときのエッチングにより、基板１００の上部、すなわち電荷蓄積部１０２におけるホール３１０の下側部分が掘り込まれて、掘り込み部１０２ａが形成される。
【０１５９】
次に、図１２（ｂ）に示すように、絶縁膜３００に対して、ホール３１０の開口径を拡げるエッチングを行って、新たなホール３１０ａを形成する。例えば、この場合のエッチングには、洗浄薬液によるウェットエッチにより絶縁膜３００を等方的にエッチングする。これにより、ホール３１０の開口径が拡大したホール３１０ａを形成することができ、掘り込み部１０２ａは、ホール３１０の下面の中央部に位置するようになる。
【０１６０】
次に、図１２（ｃ）に示すように、ホール３１０ａが形成された絶縁膜３００の上に、ポリシリコンからなる半導体膜を形成する。その後、半導体膜におけるコンタクトプラグ２００の形成部分を除く領域に対して、ドライエッチング等を行って、半導体からなるコンタクトプラグ２００を形成する。これにより、コンタクトプラグ２００の形成部分は、半導体膜のホール３１０ａ及び電荷蓄積領域１０２の掘り込み部１０２ａに埋め込まれた部分と、絶縁膜３００におけるホール３１０ａの周縁部の上側部分とから構成される。従って、コンタクトプラグ２００は、その底部に段差を有する階段状となる。なお、絶縁膜３００における半導体膜がエッチングにより除去される領域の下側部分、すなわち、絶縁膜３００におけるコンタクトプラグ２００が形成されない領域は、完全に除去せずに厚さ方向にその少なくとも一部を残すようにする。好ましくは、絶縁膜３００における半導体膜をエッチングする領域は、２０ｎｍ以上且つ６０ｎｍ以下程度の膜厚が残るようにする。
【０１６１】
次に、図１２（ｄ）に示すように、絶縁膜３００をシリサイドブロック層として、半導体からなるコンタクトプラグ２００の絶縁膜３００から露出する部分にシリサイド２１０を選択的に形成する。ここで、電荷蓄積部１０２のコンタクトプラグ２００との接続部を除く領域の上には絶縁膜３００がシリサイドブロック層として残っている。このため、電荷蓄積部１０２には、シリサイド２１０は形成されない。これに対し、半導体からなるコンタクトプラグ２００の絶縁膜３００よりも上に位置する部分の表面には、シリサイド２１０が形成される。
【０１６２】
このように、半導体からなり且つ上部が選択的にシリサイド化されたコンタクトプラグ２００を確実に形成することができる。
【０１６３】
その後、図示はしていないが、第１の実施形態と同様に、層間絶縁層を形成し、該層間絶縁層には、金属コンタクト、配線及び上部コンタクトを形成する。続いて、層間絶縁層の上に、画素電極、光電変換層、対向電極、カラーフィルタ層及びトップレンズを順次形成する。
【０１６４】
このように、本変形例に係る固体撮像素子は、ドライエッチングによる基板１００、すなわち拡散領域である電荷蓄積部１０２へのダメージに影響する掘り込み部１０２ａの径２０が、絶縁膜３００のホール３１０ａの開口径２１よりも小さくなる。これにより、電荷蓄積部１０２へのダメージが低減される結果、ノイズを抑制することができる。
【０１６５】
逆に、電荷蓄積部１０２とコンタクトプラグ２００との接触面積を決定するホール３１０ａの開口径２１は、初期のホール３１０の開口径に相当する径２０よりも大きくなっている。従って、電荷蓄積部１０２とコンタクトプラグ２００とのコンタクト抵抗を小さくすることができる。
【０１６６】
以上のプロセスは、公知のプロセス、いわゆるＣＭＯＳプロセスにより適宜調整することができる。また、図示を省略している部分についても、公知のプロセス、いわゆるＣＭＯＳプロセスにより適宜調整することができる。
【０１６７】
以上の製造方法により、第３変形例に係る固体撮像素子を製造できる。
【０１６８】
また、本変形例に係る構成は、第１の実施形態、その第１変形例及び第２変形例並びに第２の実施形態に係る各固体撮像素子にも適用することができる。
【０１６９】
（第１の実施形態の第４変形例）
第１の実施形態の第４変形例に係る固体撮像素子について図１３を参照しながら説明する。なお、図１３は、固体撮像素子の要部を抽出して描いている。
【０１７０】
図１３に示すように、第４変形例に係る固体撮像素子は、画素領域内に配置されたトランジスタの拡散領域であるソース・ドレイン７０１を挟んで形成された２つのゲート電極１１３、１２３の間に、該ソース・ドレイン７０１と接触し、且つ、コンタクトプラグ２００の上部の側端部が２つのゲート電極１１３、１２３の上に跨るように形成されたコンタクトプラグ２００を有している。
【０１７１】
以下、本変形例に係る固体撮像素子の要部を製造方法と共に説明する。
【０１７２】
まず、図１３に示すように、基板１００の主面上に、例えば酸化シリコンからなるゲート絶縁膜（図示せず）及びポリシリコンからなるゲート電極１１３、１２３を選択的に形成する。その後、イオン注入法により、所望のレジストパターン及びゲート電極１１３、１２３をマスクとして、基板１００の上部にソース・ドレイン７０１を選択的に形成する。
【０１７３】
次に、基板１００の上に、ソース・ドレイン７０１及びゲート電極１１３、１２３を覆うように、絶縁膜３００を形成する。その後、リソグラフィ及びドライエッチングにより、絶縁膜３００におけるソース・ドレイン７０１の上側部分を貫通してソース・ドレイン７０１を露出するホール３１０を開口する。続いて、絶縁膜３００の上にホール３１０を埋め込むように、基板１００の上の全面にポリシリコンからなる半導体膜を形成する。
【０１７４】
次に、半導体膜におけるコンタクトプラグ２００の形成部分を除く領域に対して、ドライエッチング等を行って、半導体からなるコンタクトプラグ２００を形成する。ここで、コンタクトプラグ２００における基板面に垂直な方向の断面には、２つのゲート電極１１３、１２３の側面及び上面の形状に起因して、上面の中央部分に凹部２００ｂが形成される。すなわち、コンタクトプラグ２００の上面における、ゲート電極１１３、１２３に挟まれてなるホール３１０の上側部分は凹む一方、各ゲート電極１１３、１２３の上側部分は盛り上がる。このように、本変形例に係るコンタクトプラグ２００は、その下部が絶縁膜３００のホール３１０に埋め込まれた部分と、その上部の側部が絶縁膜３００上のゲート電極１１３、１２３の上側部分に乗り上げた部分とから構成される。これにより、コンタクトプラグ２００の基板面に垂直な断面形状がほぼＹ字状となる。
【０１７５】
また、ゲート電極１１３、１２３の側面にサイドウォールが形成されている場合は、コンタクトプラグ２００の上部の側部はゲート電極１１３、１２３の上側部分に乗り上げなくても、ソース・ドレイン７０１側のサイドウォールの上部にのみ乗り上げた状態であっても構わない。すなわち、コンタクトプラグ２００の上部がソース・ドレイン等の拡散領域の両側に形成された段差部分に乗り上げていれば、乗り上げることで上面が凹んだコンタクトプラグとすることができる。言い換えると、コンタクトプラグ２００の上部の側部は、ゲート電極１１３、１２３の上に位置していなくても、該ゲート電極１１３、１２３の側面に形成されたソース・ドレイン７０１側のサイドウォールの上方に位置していてもよい。
【０１７６】
なお、絶縁膜３００における半導体膜がエッチングにより除去される領域の下側部分、すなわち、絶縁膜３００におけるコンタクトプラグ２００が形成されない領域は、完全に除去せずに厚さ方向にその少なくとも一部を残すようにする。好ましくは、絶縁膜３００における半導体膜２００Ａをエッチングする領域は、２０ｎｍ以上且つ６０ｎｍ以下程度の膜厚が残るようにする。
【０１７７】
ここで、コンタクトプラグ２００を形成する半導体材料は、ボロンドープドポリシリコンである。また、ソース・ドレイン７０１を含むトランジスタは、ｐＭＯＳトランジスタである。
【０１７８】
次に、図示していないが、図１に示す周辺回路領域１ｂにおいて、シリサイドが形成される領域の上に形成された絶縁膜３００は、エッチング等によって、シリサイド化を行なう前に除去する。
【０１７９】
次に、絶縁膜３００をシリサイドブロック層として、半導体からなるコンタクトプラグ２００の絶縁膜３００から露出する部分にシリサイド２１０を選択的に形成する。ここで、ソース・ドレイン７０１の上には、絶縁膜３００及びゲート電極１１３、１２３が形成され、また、ゲート電極１１３、１２３の上には、絶縁膜３００がシリサイドブロック層として残っている。このため、ソース・ドレイン７０１及びゲート電極１１３、１２３にはシリサイド２１０は形成されない。また、図示はしていないが、図１に示す周辺回路領域１ｂにおいては、絶縁膜３００が除去された領域に配置されているソース・ドレイン等の拡散領域及びゲート電極にはシリサイド２１０が形成される。
【０１８０】
このように、半導体からなるコンタクトプラグ２００の上部で且つ絶縁膜３００よりも上に位置する部分の表面には、シリサイド２１０が形成される。これにより、半導体からなり且つ上部が選択的にシリサイド化されたコンタクトプラグを確実に形成することができる。
【０１８１】
次に、半導体からなり且つ上部が選択的にシリサイド化されたコンタクトプラグ２００を形成した後、層間絶縁層１０１並びに該層間絶縁層１０１の内部に金属コンタクト１０６、配線１０５及び上部コンタクト１０９を順次形成する。ここで、金属コンタクト１０６の下部は、上部がシリサイド化された半導体からなるコンタクトプラグ２００の凹部２００ｂで接触している。このように、本変形例に係る固体撮像素子においては、金属コンタクト１０６が、基板面に垂直な断面がＹ字状となるコンタクトプラグ２００の上面の凹部２００ｂで接触しているため、平坦な部分で接触する場合よりも接触面積が大きくなる。その結果、金属コンタクト１０６とコンタクトプラグ２００とのコンタクト抵抗を低抵抗化することができる。
【０１８２】
その後、図示はしていないが、第１の実施形態と同様に、電荷蓄積部、読み出し部、画素電極、光電変換層、対向電極、カラーフィルタ及びトップレンズを形成する。
【０１８３】
または、第２の実施形態と同様に、フォトダイオード、読み出し部、カラーフィルタ及びトップレンズを順次形成する。
【０１８４】
以上のプロセスは、公知のプロセス、いわゆるＣＭＯＳプロセスにより適宜調整することができる。また、図示を省略している部分についても、公知のプロセス、いわゆるＣＭＯＳプロセスにより適宜調整することができる。
【０１８５】
以上の製造方法により、第４変形例に係る固体撮像素子を製造できる。
【０１８６】
（第１の実施形態の第５変形例）
第１の実施形態の第５変形例に係る固体撮像素子について図１４（ａ）を参照しながら説明する。なお、図１４（ａ）は、固体撮像素子の要部を抽出して描いている。
【０１８７】
図１４（ａ）に示すように、第５変形例に係る固体撮像素子は、基板１００の上部に互いに間隔をおいて形成された拡散領域である、チャネル７０２と電荷蓄積部１０２と有している。チャネル７０２の上には、ゲート絶縁膜（図示せず）を介在させたゲート電極１３３が形成されている。また、基板１００の上には、ゲート電極１３３及び電荷蓄積部１０２を覆うように絶縁膜３００が形成されている。絶縁膜３００の上には、コンタクトプラグ２００が形成されている。コンタクトプラグ２００は、絶縁膜３００を貫通するホール３１０ｂ、３１０ｃに充填される部分によって、ゲート電極１３３と電荷蓄積部１０２とを互いに電気的に接続する。コンタクトプラグ２００における絶縁膜３００から露出する部分の上面及び側面には、シリサイド２１０が形成されている。
【０１８８】
以下、本変形例に係る固体撮像素子の要部を製造方法と共に説明する。
【０１８９】
まず、図１４（ａ）に示すように、基板１００の上部に、電荷蓄積部１０２及びチャネル７０２を含む拡散領域を選択的に形成する。続いて、基板１００の上のチャネル７０１の上にゲート絶縁膜（図示せず）を介在させたゲート電極１３３を選択的に形成する。
【０１９０】
次に、基板１００の上に、ゲート電極１３３及び電荷蓄積部１０２を覆うように、絶縁膜３００を形成する。その後、リソグラフィ及びドライエッチングにより、絶縁膜３００におけるゲート電極１３３及び電荷蓄積部１０２の上側部分をそれぞれ露出するホール３１０ｂ、３１０ｃを開口する。続いて、絶縁膜３００の上に各ホール３１０ｂ、３１０ｃそれぞれを埋め込むように、基板１００の上の全面にポリシリコンからなる半導体膜を形成する。
【０１９１】
次に、半導体膜におけるコンタクトプラグ２００の形成部分を除く領域に対して、ドライエッチング等を行って、半導体からなるコンタクトプラグ２００を形成する。これにより、コンタクトプラグ２００は、ゲート電極１３３の上面から電荷蓄積部１０２の上に跨るように形成される。従って、電荷蓄積部１０２と接続されるコンタクトプラグと、ゲート電極１３３と接続されるコンタクトプラグとは、１つの絶縁膜３００を用いて一体に形成される。なお、絶縁膜３００における半導体膜がエッチングにより除去される領域の下側部分、すなわち、絶縁膜３００におけるコンタクトプラグ２００が形成されない領域は、完全に除去せずに厚さ方向にその少なくとも一部を残すようにする。好ましくは、絶縁膜３００における半導体膜をエッチングする領域は、２０ｎｍ以上且つ６０ｎｍ以下程度の膜厚が残るようにする。
【０１９２】
ここで、コンタクトプラグ２００を形成する半導体材料は、ボロンドープドポリシリコンであり、チャネル７０２を含むトランジスタは、ｐＭＯＳトランジスタである。
【０１９３】
次に、図示していないが、図１に示す周辺回路領域１ｂにおいて、シリサイドが形成される領域の上に形成された絶縁膜３００は、エッチング等によって、シリサイド化を行なう前に除去する。
【０１９４】
次に、絶縁膜３００をシリサイドブロック層として、半導体からなるコンタクトプラグ２００の絶縁膜３００から露出する部分にシリサイド２１０を選択的に形成する。ここで、ゲート電極１３３及び電荷蓄積部１０２の上には、絶縁膜３００がシリサイドブロック層として残っている。このため、ゲート電極１３３及び電荷蓄積部１０２にはシリサイド２１０は形成されない。また、図示はしていないが、図１に示す周辺回路領域１ｂにおいては、絶縁膜３００が除去された領域に配置されているソース・ドレイン等の拡散領域及びゲート電極にはシリサイド２１０が形成される。
【０１９５】
このように、半導体からなるコンタクトプラグ２００の上部で且つ絶縁膜３００よりも上に位置する部分の表面には、シリサイド２１０が形成される。これにより、半導体からなり且つ上部が選択的にシリサイド化されたコンタクトプラグを確実に形成することができる。
【０１９６】
次に、半導体からなり且つ上部が選択的にシリサイド化されたコンタクトプラグ２００を形成した後、層間絶縁層１０１並びに該層間絶縁層１０１の内部に金属コンタクト１０６、配線１０５及び上部コンタクト１０９を順次形成する。
【０１９７】
その後、図示はしていないが、第１の実施形態と同様に、画素電極、光電変換層、対向電極、カラーフィルタ及びトップレンズを形成する。
【０１９８】
本変形例に係る固体撮像素子は、ゲート電極１３３と電荷蓄積部１０２とが、半導体からなり且つ上部がシリサイド化されたコンタクトプラグ２００によって電気的に接続されている。
【０１９９】
一般に、固体撮像素子においては、電荷蓄積部と増幅トランジスタのゲート電極とが電気的に接続されている。電荷蓄積部は、蓄積された信号電荷によりその電圧が変化する。増幅トランジスタは、電荷蓄積部の電圧の変化に応じてゲート電圧が変化し動作する。ゲート電極１３３が、増幅トランジスタのゲート電極である場合は、電荷蓄積部１０２と増幅トランジスタのゲート電極１３３とが、半導体からなり且つ上部がシリサイド化されたコンタクトプラグ２００によって直接に接続される。従って、本変形例に係るコンタクトプラグ２００によって、ゲート電極１３３と電荷蓄積部１０２とを低抵抗で接続することができる。
【０２００】
以上、ゲート電極１３３と隣接する電荷蓄積部１０２とを直接に接続するコンタクトプラグ２００について説明したが、隣接する拡散領域同士を直接に接続するコンタクトプラグ２００についても適用することが可能である。以下に、第６変形例として説明する。
【０２０１】
（第１の実施形態の第６変形例）
図１４（ｂ）を用いて、第１の実施形態の第６変形例に係る固体撮像素子が有する、隣接する拡散領域同士を直接接続するコンタクトプラグについてその構造を説明する。なお、製造方法については、第５変形例で説明したゲート電極と電荷蓄積部とを直接に接続するコンタクトプラグの製造方法において、ゲート電極部分を拡散領域として考えればよい。
【０２０２】
図１４（ｂ）に示すように、第６変形例に係る固体撮像素子は、基板１００の上部に互いに間隔をおいて形成された拡散領域である、ソース・ドレイン領域８０１、８０２、８０３及び８０４有している。ソース・ドレイン領域８０１、８０２に挟まれた領域の基板１００の上には、ゲート絶縁膜（図示せず）を介して増幅トランジスタのゲート電極１４３が形成されている。ソース・ドレイン領域８０３、８０４に挟まれた領域の基板１００の上には、ゲート絶縁膜（図示せず）を介してリセットトランジスタのゲート電極１５３が形成されている。また、基板１００の上には、ゲート電極１４３、１５３及びソース・ドレイン領域８０１、８０２、８０３及び８０４を覆うように絶縁膜３００が形成されている。絶縁膜３００の上には、半導体からなるコンタクトプラグ２００が形成されている。コンタクトプラグ２００は、絶縁膜３００を貫通するホール３１０ｄ、３１０ｅに充填される部分によって、増幅トランジスタのドレイン８０２とリセットトランジスタのドレイン８０３とを互いに電気的に接続する。コンタクトプラグ２００における絶縁膜３００から露出する部分の上面及び側面には、シリサイド２１０が形成されている。コンタクトプラグ２００及び絶縁膜３００の上方には層間絶縁層１０１が形成されており、該層間絶縁層１０１の内部には、シリサイド化されたコンタクトプラグ２００と接続される金属コンタクト１０６、該金属コンタクト１０６と接続される配線１０５、及び該配線１０５と接続される上部コンタクト１０９が形成されている。図示はしていないが、第１の実施形態と同様に、画素電極、光電変換層、対向電極、カラーフィルタ及びトップレンズが形成されている。
【０２０３】
一般的な固体撮像素子においては、蓄積された電荷は、リセットトランジスタを介して外部に排出される。このため、リセットトランジスタのドレインと増幅トランジスタのドレインとは電気的に接続されている。
【０２０４】
本変形例においては、増幅トランジスタのドレイン８０２とリセットトランジスタのドレイン８０３とは、半導体からなり且つ上部がシリサイド化されたコンタクトプラグ２００によって直接に接続される。従って、本変形例に係るコンタクトプラグ２００によって、増幅トランジスタのドレイン８０２とリセットトランジスタのドレイン８０３とを低抵抗で接続することができる。
【０２０５】
以上のプロセスは、公知のプロセス、いわゆるＣＭＯＳプロセスにより適宜調整することができる。また、図示を省略している部分についても、公知のプロセス、いわゆるＣＭＯＳプロセスにより適宜調整することができる。
【０２０６】
以上の製造方法により、第５変形例及び第６変形例に係る固体撮像素子を製造できる。
【０２０７】
なお、上述した第１〜第６の各変形例は、第１の実施形態の変形例として記載したが、各変形例は第１の実施形態又は第２の実施形態において、単独でも適用可能であるし、種々組み合わせて適用可能であることはいうまでもない。
【産業上の利用可能性】
【０２０８】
本開示に係る固体撮像素子及びその製造方法は、低ノイズで且つ低抵抗な性能を有する固体撮像素子を備えるディジタルスチルカメラ又はディジタルムービカメラ等に有用である。
【符号の説明】
【０２０９】
１        固体撮像素子
１ａ      撮像画素領域
１ｂ      周辺回路領域
１０      撮像画素
２０、２１  ホール径
１００    基板
１０１    層間絶縁層
１０２    電荷蓄積部
１０２ａ  掘り込み部
１０３、１１３、１２３、１３３、１４３、１５３  ゲート電極
１０４    読み出し部
１０５    配線
１０６    金属コンタクト
１０７    画素電極
１０８    対向電極
１０９    上部コンタクト
１１１    光電変換層
１１２    カラーフィルタ
１１４    トップレンズ
２２０Ａ  半導体膜
２００    コンタクトプラグ
２００ａ  凸部
２００ｂ  凹部
２０１    コンタクトプラグ
２１０    シリサイド
３００    （第１の）絶縁膜
３１０、３１０ａ、３１０ｂ、３１０ｃ、３１０ｄ、３１０ｅ  ホール
３２０    ホール
５０１    フォトダイオード
５０２    読み出し部
５０３    ゲート電極
５０４    ソース・ドレイン
６０１    サイドウォール
６０２    第２の絶縁膜
７０１、８０１、８０２、８０３、８０４    ソース・ドレイン
７０２    チャネル
【手続補正２】
【補正対象書類名】特許請求の範囲
【補正対象項目名】全文
【補正方法】変更
【補正の内容】
【特許請求の範囲】
【請求項１】
基板上に複数の撮像画素が配列された撮像画素領域を有する固体撮像素子であって、
前記撮像画素は、
前記基板に形成された拡散領域と、
前記基板上における前記拡散領域の側方に形成された第１のゲート電極と、
前記拡散領域の上に形成された第１の絶縁膜と、
前記第１の絶縁膜を貫通して前記拡散領域と接続された、半導体からなる第１のコンタクトプラグとを有し、
前記第１のコンタクトプラグは、
その下部が前記第１の絶縁膜に埋め込まれ、且つその上部が前記第１の絶縁膜から露出しており、
前記第１のコンタクトプラグの上部の表面には、シリサイドが形成されており、
前記拡散領域及び前記第１のゲート電極は、前記第１の絶縁膜に覆われている、固体撮像素子。  
【請求項２】
前記第１のコンタクトプラグの上部の周縁部は、前記第１の絶縁膜の上に乗り上げるように形成されている、請求項１に記載の固体撮像素子。
【請求項３】
前記撮像画素は、
前記ゲート電極の上に形成された第２の絶縁膜と、
前記第２の絶縁膜を貫通して前記第１のゲート電極と接続された第２のコンタクトプラグとを有し、
前記第２のコンタクトプラグは、
前記第１のコンタクトプラグを構成する前記半導体と同一の材料により形成され、
その下部は前記第２の絶縁膜に埋め込まれ、且つその上部は前記第２の絶縁膜から露出しており、
前記第２のコンタクトプラグの上部の表面には、シリサイドが形成されている、請求項１又は２に記載の固体撮像素子。
【請求項４】
前記第１の絶縁膜と前記第２の絶縁膜とは、同一組成の連続した絶縁膜である、請求項３に記載の固体撮像素子。
【請求項５】
前記拡散領域は、ｐＭＯＳトランジスタを構成する、請求項１〜４のいずれか１項に記載の固体撮像素子。
【請求項６】
前記半導体は、ボロンドープドポリシリコンである、請求項１〜５のいずれか１項に記載の固体撮像素子。
【請求項７】
前記第１のゲート電極の一方の側面に形成されたサイドウォールと、
前記第１のゲート電極の前記拡散領域側に位置する他方の側面から前記拡散領域の上に形成された第３の絶縁膜とをさらに備え、
前記第３の絶縁膜は、前記拡散領域の上においては前記拡散領域と前記第１の絶縁膜との間に形成され、
前記第１のコンタクトプラグは、前記第３の絶縁膜を貫通している、請求項１〜６のいずれか１項に記載の固体撮像素子。
【請求項８】
前記サイドウォールは、少なくとも２層の絶縁膜が積層された積層膜であり、
前記第３の絶縁膜は、前記積層膜を構成する複数の絶縁膜のうちの１つである、請求項７に記載の固体撮像素子。
【請求項９】
前記第１のコンタクトプラグの下部におけるコンタクト径は、前記第２のコンタクトプラグの下部におけるコンタクト径よりも小さい、請求項３又は４に記載の固体撮像素子。
【請求項１０】
前記第１のコンタクトプラグにおける下部の底面の中央部分は、前記拡散領域に形成された凹部に埋め込まれている、請求項１〜９のいずれか１項に記載の固体撮像素子。
【請求項１１】
前記拡散領域、前記第１のゲート電極及び前記第１のコンタクトプラグは、シリコンを主成分とする、請求項１〜１０のいずれか１項に記載の固体撮像素子。
【請求項１２】
前記基板上で且つ前記拡散領域を挟んで前記第１のゲート電極と反対側の領域に形成された第２のゲート電極と、
前記第１のコンタクトプラグの上に形成された導電性を有するコンタクトとをさらに備え、
前記第１のコンタクトプラグの上部における側端部の一部は、前記第１のゲート電極の上方又は前記第１のゲート電極の側方に形成されたサイドウォールの上方に位置し、
前記第１のコンタクトプラグの上部における側端部の他部は、前記第２のゲート電極の上方又は前記第２ゲート電極の側方に形成されたサイドウォールの上方に位置し、
前記第１のコンタクトプラグの上面における前記拡散領域の上側部分には凹部が形成されており、
前記コンタクトは、前記第１のコンタクトプラグの上面の前記凹部と接続されている、請求項１〜１１のいずれか１項に記載の固体撮像素子。
【請求項１３】
前記第１のコンタクトプラグと前記第２のコンタクトプラグとは、一体に形成されている、請求項３又は４に記載の固体撮像素子。
【請求項１４】
前記拡散領域に隣接する他の拡散領域と、
前記他の拡散領域の上に形成された前記第１の絶縁膜と、
前記第１の絶縁膜を貫通して前記他の拡散領域と接続された、半導体からなる第３のコンタクトプラグとを有し、
前記第３のコンタクトプラグは、
前記第１のコンタクトプラグを構成する前記半導体と同一の材料により形成され、
その下部は前記第１の絶縁膜に埋め込まれ、且つその上部が前記第１の絶縁膜から露出しており、
前記第３コンタクトプラグの上部の表面には、シリサイドが形成されており、
前記第１のコンタクトプラグと前記第３のコンタクトプラグとは、一体に形成されている、請求項１又は２に記載の固体撮像素子。
【請求項１５】
前記拡散領域は、電荷蓄積部であり、
前記電荷蓄積部の上方に形成された光電変換層をさらに備えている、請求項１〜４のいずれか１項に記載の固体撮像素子。
【請求項１６】
前記第１のコンタクトプラグの上に形成された導電性を有するコンタクトをさらに備え、
前記光電変換層は、前記第１のコンタクトプラグと前記コンタクトとを介して、前記電荷蓄積部と電気的に接続されている、請求項１５に記載の固体撮像素子。
【請求項１７】
基板上に複数の撮像画素が配列された撮像画素領域を有する固体撮像素子の製造方法であって、
前記基板上の前記撮像画素領域に、前記各撮像画素と対応して拡散領域を形成する工程と、
前記拡散領域の上に絶縁膜を形成する工程と、
前記絶縁膜に、前記拡散領域を露出する第１のホールを形成する工程と、
前記絶縁膜の上に、前記第１のホールを埋め込むように半導体膜を形成する工程と、
前記半導体膜から、前記第１のホールを埋め込み且つ前記絶縁膜から露出する第１のコンタクトプラグを形成する工程と、
前記絶縁膜から露出する前記第１のコンタクトプラグの表面にシリサイドを形成する工程とを備え、
前記第１のコンタクトプラグの上部の周縁部は、前記絶縁膜に乗り上げるように形成されている、固体撮像素子の製造方法。
【請求項１８】
前記絶縁膜を形成する工程よりも前に、
前記基板上における前記拡散領域の側方にゲート電極を形成する工程をさらに備え、
前記第１のホールを形成する工程は、前記ゲート電極を露出する第２のホールを形成する工程を含み、
前記第１のコンタクトプラグを形成する工程は、前記半導体膜から、前記第２のホールを埋め込み且つ前記絶縁膜から露出する第２のコンタクトプラグを形成する工程を含み、
前記シリサイドを形成する工程において、前記絶縁膜から露出する前記第２のコンタクトプラグの表面にも同時にシリサイドを形成し、
前記第２のコンタクトプラグの上部の周縁部は前記絶縁膜に乗り上げている、請求項１７に記載の固体撮像素子の製造方法。
【請求項１９】
前記第１のコンタクトプラグを形成する工程において、前記絶縁膜における前記第１のコンタクトプラグを形成しない領域は、前記絶縁膜の厚さ方向に、前記絶縁膜の少なくとも一部を残す、請求項１７又は１８に記載の固体撮像素子の製造方法。
【請求項２０】
前記拡散領域及び前記第１のコンタクトプラグは、シリコンを主成分とする、請求項１７〜１９のいずれか１項に記載の固体撮像素子の製造方法。
【国際調査報告】
2013190759.tif 000018
2013190759.tif 000019
2013190759.tif 000020
2013190759.tif 000021
2013190759.tif 000022